(57)【要約】  【課題】  トナー１個毎の帯電量が安定し、トナー全体の帯電も均一となり、また、繰り返し使用においても、帯電安定性が維持され、安定した画像を提供し得るトナーを提供すること。  【解決手段】  結着樹脂および着色剤を含むトナー母粒子に２以上の外添剤が添加されてなるトナーであり、該外添剤が多段処理により添加され、該多段処理の最終段階において、長鎖脂肪酸またはその塩でなる粒子を含む外添剤が他の段階よりも高いシェアで添加されてなるトナーが提供される。回転翼を有する混合機を用いる場合、回転翼の回転数を高くする、あるいは回転翼と混合機壁とのギャップを小さくすることにより、高いシェアで長鎖脂肪酸またはその塩でなる粒子を含む外添剤を外添する。  【選択図】  図１
2005115140.tif 000002
【特許請求の範囲】
【請求項１】
結着樹脂および着色剤を含むトナー母粒子に２以上の外添剤が添加されてなるトナーであって、該外添剤が多段処理により添加され、該多段処理の最終段階において、長鎖脂肪酸またはその塩でなる粒子を含む外添剤が他の段階よりも高いシェアで添加されてなる、トナー。
【請求項２】
前記外添剤の添加が回転翼を有する混合機を用いて行われ、該回転翼の回転数を制御することにより、最終段階において長鎖脂肪酸またはその塩でなる粒子を含む外添剤が他の段階よりも高いシェアで添加されてなる、請求項１に記載のトナー。
【請求項３】
前記外添剤の添加が回転翼を有する混合機を用いて行われ、該回転翼と該混合機壁との間隔を制御することにより、最終段階において長鎖脂肪酸またはその塩でなる粒子を含む外添剤が他の段階よりも高いシェアで添加されてなる、請求項１に記載のトナー。
【請求項４】
負帯電性シリカ微粒子、酸化チタン微粒子および正帯電性シリカ微粒子からなる群から選択される少なくとも一つの外添剤が前記トナー母粒子に添加され、最終段階で長鎖脂肪酸またはその塩でなる粒子を含む外添剤が他の段階よりも高いシェアで添加されてなる、請求項１から３のいずれかの項に記載のトナー。
【請求項５】
前記多段処理において、負帯電性シリカ微粒子が最初にトナー母粒子に添加され、最終段階で長鎖脂肪酸またはその塩でなる粒子を含む外添剤が他の段階よりも高いシェアで添加されてなる、請求項４に記載のトナー。
【請求項６】
前記多段処理において、最初に負帯電性シリカ微粒子が添加され、ついで酸化チタン微粒子が添加され、最終段階で長鎖脂肪酸またはその塩でなる粒子を含む外添剤が他の段階よりも高いシェアで添加されてなる、請求項４に記載のトナー。
【請求項７】
前記多段処理において、最初に酸化チタン微粒子が添加され、最終段階で長鎖脂肪酸またはその塩でなる粒子を含む外添剤が他の段階よりも高いシェアで添加されてなる、請求項４に記載のトナー。
【請求項８】
前記多段処理において、最初に負帯電性シリカ微粒子および酸化チタン微粒子が添加されて、最終段階で長鎖脂肪酸またはその塩でなる粒子を含む外添剤が他の段階よりも高いシェアで添加されてなる、請求項４に記載のトナー。
【請求項９】
前記多段処理において、負帯電性シリカ微粒子および酸化チタン微粒子でなる群から選択される少なくとも一つの外添剤が添加され、次いで正帯電性シリカ微粒子が添加され、最終段階で長鎖脂肪酸またはその塩でなる粒子が他の段階よりも高いシェアで添加されてなる、請求項４に記載のトナー。
【請求項１０】
前記多段処理において、最初に負帯電性シリカ微粒子および酸化チタン微粒子でなる群から選択される少なくとも一つの外添剤が添加され、最終段階において正帯電性シリカ微粒子および長鎖脂肪酸またはその塩でなる粒子が他の段階よりも高いシェアで添加されてなる、請求項４に記載のトナー。
【請求項１１】
結着樹脂および着色剤を含むトナー母粒子に２以上の外添剤を多段処理にて外添する工程を含むトナーの製造方法であって、該多段処理の最終段階において、長鎖脂肪酸またはその塩でなる粒子を含む外添剤を他の段階よりも高いシェアで添加する工程を含む、方法。
【請求項１２】
前記外添剤の添加が回転翼を有する混合機を用いて行われ、該回転翼の回転数を制御することにより、前記最終段階において長鎖脂肪酸またはその塩でなる粒子を含む外添剤を他の段階よりも高いシェアで添加する工程を含む、請求項１１に記載の方法。
【請求項１３】
前記外添剤の添加が回転翼を有する混合機を用いて行われ、該回転翼と該混合機壁との間隔を制御することにより、前記最終段階において長鎖脂肪酸またはその塩でなる粒子を含む外添剤を他の段階よりも高いシェアで添加する工程を含む、請求項１１に記載の方法。
【請求項１４】
負帯電性シリカ微粒子、酸化チタン微粒子および正帯電性シリカ微粒子からなる群から選択される少なくとも一つの外添剤を前記トナー母粒子に添加する工程、および最終段階で長鎖脂肪酸またはその塩でなる粒子を含む外添剤を他の段階よりも高いシェアで添加する工程を含む、請求項１１から１３のいずれかの項に記載の方法。
【請求項１５】
前記負帯電性シリカ微粒子を最初にトナー母粒子に添加する工程、および最終段階で長鎖脂肪酸またはその塩でなる粒子を含む外添剤を他の段階よりも高いシェアで添加する工程を含む、請求項１４に記載の方法。
【請求項１６】
前記負帯電性シリカ微粒子を最初にトナー母粒子に添加する工程、次いで酸化チタン微粒子を添加する工程、および最終段階で長鎖脂肪酸またはその塩でなる粒子を含む外添剤を他の段階よりも高いシェアで添加する工程を含む、請求項１４に記載の方法。
【請求項１７】
前記酸化チタン微粒子を最初に添加する工程、および最終段階で長鎖脂肪酸またはその塩でなる粒子を含む外添剤を他の段階よりも高いシェアで添加する工程を含む、請求項１４に記載の方法。
【請求項１８】
前記負帯電性シリカ微粒子および酸化チタン微粒子を最初に添加する工程、および最終段階で長鎖脂肪酸またはその塩でなる粒子を含む外添剤を他の段階よりも高いシェアで添加する工程を含む、請求項１４に記載の方法。
【請求項１９】
前記負帯電性シリカ微粒子および酸化チタン微粒子でなる群から選択される少なくとも一つの外添剤を添加する工程、次いで正帯電性シリカ微粒子を添加する工程、そして、最終段階で長鎖脂肪酸またはその塩でなる粒子を他の段階よりも高いシェアで添加する工程を含む、請求項１４に記載の方法。
【請求項２０】
前記負帯電性シリカ微粒子および酸化チタン微粒子でなる群から選択される少なくとも一つの外添剤を添加する工程、次いで、正帯電性シリカ微粒子および長鎖脂肪酸またはその塩でなる粒子を他の段階よりも高いシェアで添加する工程を含む、請求項１４に記載の方法。
【請求項２１】
請求項１から１０のいずれかの項に記載のトナーを備えた画像形成装置。
【請求項２２】
静電潜像が形成される潜像担持体；該潜像担持体上の静電潜像を現像するためにトナーを該潜像担持体に搬送するトナー担持体；および該トナー担持体により該潜像担持体へ搬送されるトナー量を規制するトナー規制部材を有する現像器；を少なくとも備える、請求項２１に記載の画像形成装置。
【発明の詳細な説明】
【技術分野】
【０００１】
本発明は、電子写真、静電記録、静電印刷などにおける静電潜像を現像し、熱定着により画像を形成するために用いられるトナー、このトナーの製造方法、およびこのトナーを用いる画像形成装置に関する。
【背景技術】
【０００２】
一般に、静電画像形成用のトナーは、顔料あるいは染料などの着色成分および必要に応じて電荷制御剤などを含む結着樹脂からなる微粒子をトナー母粒子とし、このトナー母粒子の外部（表面）に、流動性の付与あるいは帯電性の制御などを目的として、外添剤を添加する方法で製造されている。外添剤としては、正帯電性シリカ微粒子、負帯電性シリカ微粒子、シリカ以外の無機微粒子（酸化チタン微粒子など）、金属石鹸（脂肪酸金属塩）などが使用されている。
【０００３】
中でも、金属石鹸は、その結着性が注目され、例えば、特許文献１〜７に開示されているように、トナーにおける外添剤として、しばしば用いられている。特許文献１は、疎水性シリカ微粒子あるいは疎水性チタニアを第１成分、第１成分よりも粒径の大きい疎水性シリカ微粒子あるいは疎水性チタニアを第２成分、無機微粒子を第３成分、および脂肪酸金属塩を第４成分として、これらの第１〜第４成分をトナー母粒子に同時に外添するか、第１成分を最後に外添する方法を開示している。この特許文献１では、感光体表面の固着予防とブラックスポット発生防止の観点から脂肪酸金属塩が添加され、その後、疎水性シリカあるいは疎水性チタニアが添加されている。しかし、外添剤である疎水性シリカあるいは疎水性チタニアがトナー表面から離脱しやすく、長期間にわたる帯電の安定性が保たれないうえトナーの流動性の低下などを引き起こし、それによって、転写効率の低下、画像濃度の低下などが起こるという問題がある。
【０００４】
また、特許文献２は、表面にアミノ基を有するシリカおよび脂肪酸金属塩を同時に添加し、１回の外添処理でトナーを得ている。この方法で得られたトナーは、疎水性のシリカの遊離率は若干改良されるものの、トナーの帯電量を安定に維持し得ないという問題点が残っている。特許文献３〜７にもトナーの調製に際して、脂肪酸金属塩が外添されること記載されている。これらの特許文献３〜７も、特許文献２と同様、脂肪酸金属塩は他の外添剤と同時に添加され、１回の外添処理でトナーを得ている。これらの特許文献３〜７に記載されたトナーも、トナーの帯電量を安定に維持し得ないという問題点が残っている。
【特許文献１】特開２００１−１００４５２号公報
【特許文献２】特許第２５０２３５３号公報
【特許文献３】特公平８−３３６８１号公報
【特許文献４】特許第２７５９５１０号公報
【特許文献５】特開平９−１１４１２９号公報
【特許文献６】特開平１１−３２３３９６号公報
【特許文献７】特開２００１−２９６６８８号公報
【特許文献８】特開２００２−２０２６２２号公報
【発明の開示】
【発明が解決しようとする課題】
【０００５】
本発明は、帯電の均一性に優れ、繰り返し使用においても、帯電安定性が長期間維持され、流動性および転写効率が高く、画像濃度が低下しないトナーを提供することを目的とする。
【課題を解決するための手段】
【０００６】
本発明は、結着樹脂および着色剤を含むトナー母粒子に２以上の外添剤が添加されてなるトナーであって、該外添剤が多段処理により添加され、該多段処理の最終段階において、長鎖脂肪酸またはその塩でなる粒子を含む外添剤が他の段階よりも高いシェアで添加されてなるトナーを提供する。
【０００７】
好ましい実施態様においては、前記外添剤の添加が回転翼を有する混合機を用いて行われ、該回転翼の回転数を制御することにより、最終段階において長鎖脂肪酸またはその塩でなる粒子を含む外添剤が他の段階よりも高いシェアで添加される。
【０００８】
別の好ましい実施態様においては、前記外添剤の添加が回転翼を有する混合機を用いて行われ、該回転翼と該混合機壁との間隔を制御することにより、最終段階において長鎖脂肪酸またはその塩でなる粒子を含む外添剤が他の段階よりも高いシェアで添加される。
【０００９】
好ましい実施態様においては、負帯電性シリカ微粒子、酸化チタン微粒子および正帯電性シリカ微粒子からなる群から選択される少なくとも一つの外添剤が前記トナー母粒子に添加され、最終段階で長鎖脂肪酸またはその塩でなる粒子を含む外添剤が他の段階よりも高いシェアで添加される。
【００１０】
別の好ましい実施態様においては、前記多段処理において、負帯電性シリカ微粒子が最初にトナー母粒子に添加され、最終段階で長鎖脂肪酸またはその塩でなる粒子を含む外添剤が他の段階よりも高いシェアで添加される。
【００１１】
さらに別の好ましい実施態様においては、前記多段処理において、最初に負帯電性シリカ微粒子が添加され、ついで酸化チタン微粒子が添加され、最終段階で長鎖脂肪酸またはその塩でなる粒子を含む外添剤が他の段階よりも高いシェアで添加される。
【００１２】
また、別の好ましい実施態様においては、前記多段処理において、最初に酸化チタン微粒子が添加され、最終段階で長鎖脂肪酸またはその塩でなる粒子を含む外添剤が他の段階よりも高いシェアで添加される。
【００１３】
さらに別の好ましい実施態様においては、前記多段処理において、最初に負帯電性シリカ微粒子および酸化チタン微粒子が添加されて、最終段階で長鎖脂肪酸またはその塩でなる粒子を含む外添剤が他の段階よりも高いシェアで添加される。
【００１４】
また、別の好ましい実施態様においては、前記多段処理において、負帯電性シリカ微粒子および酸化チタン微粒子でなる群から選択される少なくとも一つの外添剤が添加され、次いで正帯電性シリカ微粒子が添加され、最終段階で長鎖脂肪酸またはその塩でなる粒子が他の段階よりも高いシェアで添加される。
【００１５】
さらに別の好ましい実施態様においては、前記多段処理において、最初に負帯電性シリカ微粒子および酸化チタン微粒子でなる群から選択される少なくとも一つの外添剤が添加され、最終段階において正帯電性シリカ微粒子および長鎖脂肪酸またはその塩でなる粒子が他の段階よりも高いシェアで添加される。
【００１６】
本発明は、また、結着樹脂および着色剤を含むトナー母粒子に２以上の外添剤を多段処理にて外添する工程を含むトナーの製造方法であって、該多段処理の最終段階において、長鎖脂肪酸またはその塩でなる粒子を含む外添剤を他の段階よりも高いシェアで添加する工程を含む方法を提供する。
【００１７】
好ましい実施態様においては、前記外添剤の添加が回転翼を有する混合機を用いて行われ、該回転翼の回転数を制御することにより、前記最終段階において長鎖脂肪酸またはその塩でなる粒子を含む外添剤を他の段階よりも高いシェアで添加する工程を含む。
【００１８】
別の好ましい実施態様においては、前記外添剤の添加が回転翼を有する混合機を用いて行われ、該回転翼と該混合機壁との間隔を制御することにより、前記最終段階において長鎖脂肪酸またはその塩でなる粒子を含む外添剤を他の段階よりも高いシェアで添加する工程を含む。
【００１９】
好ましい実施態様においては、負帯電性シリカ微粒子、酸化チタン微粒子および正帯電性シリカ微粒子からなる群から選択される少なくとも一つの外添剤を前記トナー母粒子に添加する工程、および最終段階で長鎖脂肪酸またはその塩でなる粒子を含む外添剤を他の段階よりも高いシェアで添加するする工程を含む。
【００２０】
別の好ましい実施態様においては、前記負帯電性シリカ微粒子を最初にトナー母粒子に添加する工程、および最終段階で長鎖脂肪酸またはその塩でなる粒子を含む外添剤を他の段階よりも高いシェアで添加する工程を含む。
【００２１】
さらに別の好ましい実施態様においては、前記負帯電性シリカ微粒子を最初にトナー母粒子に添加する工程、次いで酸化チタン微粒子を添加する工程、および最終段階で長鎖脂肪酸またはその塩でなる粒子を含む外添剤を他の段階よりも高いシェアで添加する工程を含む。
【００２２】
別の好ましい実施態様においては、前記酸化チタン微粒子を最初に添加する工程、および最終段階で長鎖脂肪酸またはその塩でなる粒子を含む外添剤を他の段階よりも高いシェアで添加する工程を含む。
【００２３】
さらに別の好ましい実施態様においては、前記負帯電性シリカ微粒子および酸化チタン微粒子を最初に添加する工程、および最終段階で長鎖脂肪酸またはその塩でなる粒子を含む外添剤を他の段階よりも高いシェアで添加する工程を含む。
【００２４】
また、別の好ましい実施態様においては、前記負帯電性シリカ微粒子および酸化チタン微粒子でなる群から選択される少なくとも一つの外添剤を添加する工程、次いで正帯電性シリカ微粒子を添加する工程、そして、最終段階で長鎖脂肪酸またはその塩でなる粒子を他の段階よりも高いシェアで添加する工程を含む。
【００２５】
さらに別の好ましい実施態様においては、前記負帯電性シリカ微粒子および酸化チタン微粒子でなる群から選択される少なくとも一つの外添剤を添加する工程、次いで、正帯電性シリカ微粒子および長鎖脂肪酸またはその塩でなる粒子を他の段階よりも高いシェアで添加する工程を含む。
【００２６】
本発明は、さらに、前記いずれかのトナーを備えた画像形成装置を提供する。
【００２７】
好ましい実施態様においては、画像形成装置は、静電潜像が形成される潜像担持体；該潜像担持体上の静電潜像を現像するためにトナーを該潜像担持体に搬送するトナー担持体；および該トナー担持体により該潜像担持体へ搬送されるトナー量を規制するトナー規制部材を有する現像器；を少なくとも備えている。
【発明の効果】
【００２８】
本発明のトナーはトナー母粒子への外添剤の添加に際して多段処理を行い、多段処理の最終段階において、長鎖脂肪酸またはその塩でなる粒子が他の段階よりも高いシェアで添加されて得られる。最後に長鎖脂肪酸またはその塩でなる粒子が高いシェアで添加されることによって、負帯電性シリカ微粒子、酸化チタン微粒子、正帯電性シリカ微粒子などの外添剤の結着剤として作用し、これらの外添剤のトナー表面からの離脱を抑制し得る。また、長鎖脂肪酸またはその塩を最後に高いシェアで添加することによりトナーの滑剤としての効果がより一層発揮され、トナーの凝集を防止するとともに、トナー同士の摩擦によって外添剤がトナー母粒子中へ埋没することを防止し、帯電の均一性が維持され得る。さらに、繰り返し使用においても、帯電安定性が維持され得る。また、現像器において、トナーと感光体との接触により、長鎖脂肪酸またはその塩がトナー表面から感光体表面へ移行し、感光体表面を潤滑にし、トナー表面の外添剤による感光体表面の研磨が防止され得る。
【発明を実施するための最良の形態】
【００２９】
本明細書において、長鎖脂肪酸またはその塩でなる粒子、負帯電性シリカ微粒子、酸化チタン微粒子、正帯電性シリカ微粒子などのトナー母粒子に外部から添加する材料を外部添加剤あるいは外添剤といい、トナー母粒子の外部（表面）にこれらの外部添加剤（外添剤）を添加することを外添という。
【００３０】
まず、本発明に用いられる材料である、（i）トナー母粒子並びにトナー母粒子を構成する材料（結着樹脂および着色剤、並びに離型剤、分散剤、帯電制御剤、磁性剤などのいわゆる内添剤）、（ii）長鎖脂肪酸またはその塩、（iii）負帯電性シリカ微粒子、（iv）酸化チタン微粒子、（v）正帯電性シリカ微粒子、および必要に応じて添加される（vi）無機微粒子について説明し、ついで、本発明のトナーについて説明する。
【００３１】
（I）本発明に用いられる材料
（i）トナー母粒子
トナー母粒子は、結着樹脂および着色剤を含み、必要に応じて、離型剤、分散剤、帯電制御剤、磁性剤などの内添剤を含有する。トナー母粒子は、正または負に帯電されており、好適には負に帯電されている。トナー母粒子を適切な範囲の負の帯電量を有するように帯電させるためには、いくつかの方法がある。例えば、正帯電性の結着樹脂に負帯電制御剤を配合する、負帯電性樹脂の帯電性が不充分である場合にはさらに負帯電制御剤を配合する、あるいは結着樹脂自体を負帯電性樹脂とするなどの方法がある。以下にトナー母粒子を構成する材料、およびトナー母粒子の製造方法について、順次説明する。
【００３２】
(i-1)  トナー母粒子を構成する材料
（結着樹脂）
結着樹脂としては、トナーとして一般的に用いられる樹脂が用いられる。このような結着樹脂としては、例えば、ポリスチレン系樹脂、アクリレート系樹脂あるいはメタアクリレート系樹脂（以下、（メタ）アクリレート系樹脂という）、スチレン−アクリル系樹脂、ポリエステル樹脂、ポリエチレン樹脂、エポキシ樹脂、シリコーン樹脂、ポリプロピレン樹脂、フッ素樹脂、ポリアミド樹脂、ポリビニルアルコール樹脂、ポリウレタン樹脂、ポリビニルブチラール樹脂、およびこれらの樹脂の構成成分を含む共重合体などが用いられる。
【００３３】
中でも、ポリスチレン系樹脂およびスチレン−（メタ）アクリレート系樹脂共重合体が好ましく用いられる。
【００３４】
ポリスチレン系樹脂としては、例えば、水素添加スチレン樹脂、スチレン−イソブチレン共重合体、アクリロニトリル−ブタジエン−スチレン共重合体（ＡＢＳ樹脂）、アクリロニトリル−スチレン共重合体（ＡＳ樹脂）、アクリロニトリル−塩化ポリエチレン−スチレン共重合体（ＡＣＳ樹脂）、スチレン−ｐ−クロロスチレン共重合体、スチレン−プロピレン共重合体、スチレン−ブタジエン架橋ポリマー、スチレン−ブタジエン−塩素化パラフィン共重合体、スチレン−アリルアルコール共重合体、スチレン−ブタジエンゴム、スチレン−マレイン酸エステル共重合体、スチレン−イソブチレン共重合体、スチレン−無水マレイン酸共重合体などが挙げられる。
【００３５】
スチレン−（メタ）アクリレート系樹脂共重合体としては、例えば、アクリレート−スチレン−アクリロニトリル共重合体（ＡＳＡ樹脂）、スチレン−ジエチルアミノ−エチルメタアクリレート共重合体、スチレン−メチルメタアクリレート共重合体、スチレン−ｎ−ブチルメタアクリレート共重合体、スチレン−メチルメタアクリレート−ｎ−ブチルアクリレート共重合体、スチレン−メチルメタアクリレート−ブチルアリレート−Ｎ−（エトキシメチル）アクリルアミド共重合体、スチレン−グリシジルメタアクリレート共重合体、スチレン−ブタジエン−ジメチルアミノエチルメタアクリレート共重合体、スチレン−アクリル酸エステル−マレイン酸エステル共重合体、スチレン−メタアクリル酸メチル−アクリル酸２−エチルヘキシル共重合体、スチレン−ｎ−ブチルアリレート−エチルグリコールメタアクリレート共重合体、スチレン−ｎ−ブチルメタアクリレート−アクリル酸共重合体、スチレン−ｎ−ブチルメタアクリレート−無水マレイン酸共重合体、スチレン−ブチルアクリレート−イソブチルマレイン酸ハーフエステル−ジビニルベンゼン共重合体、スチレン−ブタジエン−アクリレート共重合体、スチレン−アクリレート共重合体などが挙げられる。
【００３６】
本発明に用いられる結着樹脂の質量平均分子量は特に制限はないが、通常２，０００〜３０，０００であることが好ましく、４，０００〜２５，０００がより好ましく、６，０００〜２０，０００であることがさらに好ましい。分子量が２，０００よりも小さいと混練時の粘度が低くなり、着色剤の分散が十分に行うことができなくなるおそれがある。そのため、得られたトナーの彩度あるいは透明性が低下することがある。分子量が３０，０００より大きいと粘度が高くなり過ぎて、着色剤の分散を十分に行うことができず、トナーの彩度あるいは透明性が低下することがある。なお、結着樹脂は、上記範囲内にある分子量を有する樹脂が複数混合されていてもよい。
【００３７】
結着樹脂の分子量は、ゲル・パーミエーション・クロマトグラフィー（ＧＰＣ）によって測定される。
【００３８】
画像形成におけるトナーの定着を熱定着法により行う場合、結着樹脂のフロー軟化点（Ｔｍ）は低いことが好ましい。Ｔｍは、例えば、８５〜１４０℃であることが好ましく、９０〜１２０℃がより好ましく、１００〜１１０℃であることがさらに好ましい。結着樹脂のガラス転移温度（Ｔｇ）は、４０〜９０℃であることが好ましく、５０〜８０℃であることがさらに好ましい。なお、フロー軟化点（Ｔｍ）は、結着樹脂１．０ｇをペレット状に加圧成形してサンプルとし、（株）島津製作所製「フローテスターＣＦＴ−５００Ｄ」を用いて、下記条件にて測定する。昇温速度  ５℃／分；シリンダー圧力２．０ＭＰａ；ダイ穴径１．０ｍｍ；ダイ穴長１．０ｍｍ；Ｔｍ算出法１／２法。さらに、結着樹脂のガラス転移温度（Ｔｇ）は、結着樹脂１０ｍｇをアルミニウム製セルにパッキングし、セイコーインスツルメント（株）製「ＤＳＣ１２０」を用いて下記の条件で測定する。測定温度０〜２００℃；昇温速度１０℃／分：２度目の昇温時のＤＳＣ曲線より読み取る。
【００３９】
圧力定着法によりトナーの定着が行われる場合、結着樹脂としてはワックス状の樹脂が好ましく用いられる。ワックス状の樹脂としては、上記結着樹脂のうち、ポリエチレン樹脂、ポリエチレン−酢酸ビニル共重合体、天然ワックスなどが例示される。
【００４０】
上記結着樹脂は、乳化重合、分散重合、懸濁重合などの重合法、混錬・粉砕・分級工程を含む粉砕法などの方法によって、製造される。最終的に得られるトナー粒子の均一性あるいは流動性などを考慮すると、結着樹脂は重合法で得られる樹脂が好ましい。
【００４１】
また、上記結着樹脂は単独で用いてもよく、２種類以上をブレンドして用いてもよい。上記結着樹脂は例示であり、これらに限定されないことはいうまでもない。
【００４２】
（着色剤）
着色剤としては、以下に示すような、有機顔料、無機顔料、および染料が使用できる。有機および無機顔料のうち、黒色顔料としては、カーボンブラック、酸化銅、四三酸化鉄、二酸化マンガン、アニリンブラック、活性炭などが用いられる。
【００４３】
黄色顔料としては、黄鉛、亜鉛黄、カドミウムイエロー、黄色酸化鉄、ミネラルファストイエロー、ニッケルチタンイエロー、ネーブルスエロー、ナフトールエローＳ、ハンザエロー、ベンジジンエローＧ、ベンジジンエローＧＲ、キノリンエローレーキ、パーマネントエローＮＣＧ、タートラジンレーキなどが用いられる。
【００４４】
橙色顔料としては、赤色黄鉛、モリブデンオレンジ、パーマネントオレンジＧＴＲ、ピラゾロンオレンジ、バルカンオレンジ、インダスレンブリリアントオレンジＲＫ、ベンジジンオレンジＧ、インダスレンブリリアントオレンジＧＫＭなどが用いられる。
【００４５】
赤色顔料としては、ベンガラ、カドミウムレッド、鉛丹、硫化水銀、カドミウム、パーマネントレッド４Ｒ、リソールレッド、ピロゾロンレッド、ウオッチングレッド、カルシウム塩、レーキレッドＤ、ブリリアントカーミン６Ｂ、エオシンレーキ、ローダミンレーキＢ、アリザリンレーキ、ブリリアントカーミン３Ｂなどが用いられる。
【００４６】
紫色顔料としては、マンガン紫、ファストバイオレットＢ、メチルバイオレットレーキなどが用いられる。青色顔料としては、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダスレンブルーＢＣなどが用いられる。
【００４７】
緑色顔料としては、クロムグリーン、酸化クロム、ピグメントグリーンＢ、マラカイトグリーンレーキ、ファイナルイエローグリーンＧなどが用いられる。
【００４８】
白色顔料としては、亜鉛華、酸化チタン、アンチモン白、硫化亜鉛などが用いられる。
【００４９】
体質顔料としては、バライト粉、炭酸バリウム、クレー、シリカ、ホワイトカーボン、タルク、アルミナホワイトなどが用いられる。
【００５０】
また、染料としては、塩基性染料、酸性染料、分散染料、直接染料などが用いられる。このような染料としては、ニグロシン、メチレンブルー、ローズベンガル、キノリンイエロー、ウルトラマリンブルーなどが例示される。
【００５１】
本発明が、透光性カラートナーである場合、着色剤としては、以下に示す種々の顔料、染料が用いられる。
【００５２】
黄色顔料としては、C.I.10316（ナフトールイエローＳ）、C.I.11710（ハンザエロー１０Ｇ）、C.I.11660（ハンザエロー５Ｇ）、C.I.11670（ハンザエロー３Ｇ）、C.I.11680（ハンザエローＧ）、C.I.11730（ハンザエローＧＲ）、C.I.11735（ハンザエローＡ）、C.I.11740（ハンザエローＮＲ）、C.I.12710（ハンザエローＲ）、C.I.12720（ピグメントイエローＬ）、C.I.21090（ベンジジンエロー）、C.I.21095（ベンジジンエローＧ）、C.I.21100（ベンジジンエローＧＲ）、C.I.20040（パーマネントエローＮＣＧ）、C.I.21220（バルカンファストエロー５）、C.I.21135（バルカンファストエローＲ）などが用いられる。
【００５３】
赤色顔料としては、C.I.12055（スターリンＩ）、C.I.12075（パーマネントオレンジ）、C.I.12175（リソールファストオレンジ３ＧＬ）、C.I.12305（パーマネントオレンジＧＴＲ）、C.I.11725（ハンザエロー３Ｒ）、C.I.21165（バルカンファストオレンジＧＧ）、C.I.21110（ベンジジンオレンジＧ）、C.I.12120（パーマネントレッド４Ｒ）、C.I.1270（パラレッド）、C.I.12085（ファイヤーレッド）、C.I.12315（ブリリアントファストスカーレット）、C.I.12310（パーマネントレッドＦ２Ｒ）、C.I.12335（パーマネントレッドＦ４Ｒ）、C.I.12440（パーマネントレッドＦＲＬ）、C.I.12460（パーマネントレッドＦＲＬＬ）、C.I.12420（パーマネントレッドＦ４ＲＨ）、C.I.12450（ライトファストレッドトーナーＢ）、C.I.12490（パーマネントカーミンＦＢ）、C.I.15850（ブリリアントカーミン６Ｂ）などが用いられる。
【００５４】
青色顔料としては、C.I.74100（無金属フタロシアニンブルー）、C.I.74160（フタロシアニンブルー）、C.I.74180（ファーストスカイブルー）などが用いられる。
【００５５】
これらの着色剤は、単独であるいは複数組合せて用いることができるが、結着樹脂１００質量部に対して、１〜２０質量部、好ましくは２〜１０質量部使用することが望ましい。２０質量部より多いとトナーの定着性および透明性が低下し、一方、１質量部より少ないと所望の画像濃度が得られない虞れがある。
【００５６】
（離型剤）
離型剤としては、パラフィン系ワックス、ポリオレフィン系ワックス、芳香族基を有する変性ワックス、脂環基を有する炭化水素化合物、天然ワックス、炭素数１２以上の長鎖脂肪酸またはそのエステル、長鎖脂肪酸金属塩（金属石鹸）、脂肪酸アミド、脂肪酸ビスアミド等が使用される。上記離型剤のうち、パラフィン系ワックス、ポリオレフィン系ワックスおよび金属石鹸が好ましく用いられる。
【００５７】
パラフィン系ワックスとしては、例えば、パラフィンワックス（日本石油（株）製あるいは日本精蝋（株）製）、マイクロワックス（日本石油（株）製）、マイクロクリスタリンワックス（日本精蝋（株）製）、硬質パラフィンワックス（日本精蝋（株）製）、PE−130（ヘキスト製）、三井ハイワックス110P（三井石油化学（株）製）、三井ハイワックス220P（三井石油化学（株）製）、三井ハイワックス660P（三井石油化学（株）製）、三井ハイワックス210P（三井石油化学（株）製）、三井ハイワックス320P（三井石油化学（株）製）、三井ハイワックス410P（三井石油化学（株）製）、三井ハイワックス420P（三井石油化学（株）製）、変性ワックスJC−1141（三井石油化学（株）製）、変性ワックスJC−2130（三井石油化学（株）製）、変性ワックスJC−4020（三井石油化学（株）製）、変性ワックスJC−1142（三井石油化学（株）製）、変性ワックスJC−5020（三井石油化学（株）製）、密ロウ、カルナバワックス、モンタンワックス等を挙げることができる。
【００５８】
ポリオレフィン系ワックスとしては、例えば低分子量ポリプロピレン、低分子量ポリエチレン、酸化型のポリプロピレン、酸化型のポリエチレン等が挙げられる。ポリオレフィン系ワックスの具体例としては、例えば、Hoechst Wax PE520、Hoechst Wax PE130、Hoechst Wax PE190（ヘキスト製）、三井ハイワックス200、三井ハイワックス210、三井ハイワックス210M、三井ハイワックス220、三井ハイワックス220M（三井石油化学工業（株）製）、サンワックス131−Ｐ、サンワックス151−Ｐ、サンワックス161−Ｐ（三洋化成工業（株）製）などのような非酸化型ポリエチレンワックス、Hoechst Wax PED121、Hoechst Wax PED153、Hoechst Wax PED521、Hoechst Wax PED522、同Ceridust 3620 、同Ceridust VP130、同Ceridust VP5905、同Ceridust VP9615A、同Ceridust TM9610F、同 Ceridust 3715 （ヘキスト製）、三井ハイワックス420M（三井石油化学工業（株）製）、サンワックスＥ−300、サンワックスＥ−250P（三洋化成工業（株）製）などのような酸化型ポリエチレンワックス、Hoechist Wachs PP230（ヘキスト製）、ビスコール330−Ｐ、ビスコール550−Ｐ、ビスコール660P（三洋化成工業（株）製）などのような非酸化型ポリプロピレンワックス、およびビスコールTS−200（三洋化成工業（株）製）などのような酸化型ポリプロピレンワックスが例示される。
【００５９】
長鎖脂肪酸金属塩（金属石鹸）としては、ステアリン酸亜鉛、ステアリン酸カルシウム、ステアリン酸マグネシウム、オレイン酸亜鉛、パルミチン酸亜鉛、パルミチン酸マグネシウム等が好ましく用いられる。
【００６０】
これらの離型剤は、単独であるいは組合せて使用することができる。離型剤としては、低軟化点（融点）の化合物が好ましく、軟化点が４０〜１３０℃、好ましくは５０〜１２０℃のものが、好ましく使用される。なお、軟化点は、セイコーインスツルメント（株）製「ＤＳＣ１２０」で測定されるＤＳＣ吸熱曲線における吸熱メインピーク値で表される。
【００６１】
（分散剤）
分散剤としては、金属石鹸、ポリエチレングリコール等が用いられる。
【００６２】
（帯電制御剤）
帯電制御剤は、トナー母粒子の帯電性を制御するために、必要に応じて、用いられる。結着樹脂自体の負帯電性の度合いが低い場合、あるいは結着樹脂自体が正に帯電している場合には、負帯電制御剤を用いて、トナー母粒子全体が所望のレベルの負帯電性を有するようにする。
【００６３】
負帯電制御剤としては、サリチル酸誘導体の金属塩あるいは金属錯体、ベンジル酸誘導体の金属塩、フェニルボレイト４級アンモニウム塩などが挙げられる。サリチル酸誘導体あるいはベンジル酸誘導体の金属塩としては、これらの亜鉛塩、ニッケル塩、銅塩、クロム塩などが好ましく用いられる。
【００６４】
市販の負帯電制御剤としては、例えば、オイルブラック（Color Index 26150）、オイルブラックＢＹ（オリエント化学工業（株）製）、ボントロンＳ−２２（オリエント化学工業（株）製）、サリチル酸金属錯体Ｅ−８１（オリエント化学工業（株）製）、チオインジゴ系顔料、銅フタロシアニンのスルホニルアミン誘導体、スピロンブラックTRH（保土谷化学工業（株）製）、ボントロンＳ−３４（オリエント化学工業（株）製）、ニグロシンＳＯ（オリエント化学工業（株）製）、セレスシュバルツ（Ｒ）Ｇ（ファルベン・ファブリケン・バイヤ製）、クロモーゲンシュバルツETOO（C.I.NO.14645）、アゾオイルブラック（Ｒ）（ナショナル・アニリン製）などが挙げられる。中でも、サリチル酸金属錯体Ｅ−８１が好ましく用いられる。これらの負帯電制御剤は、単独であるいは複数種組合せて使用することができる。
【００６５】
負帯電制御剤は、好ましくは、トナー母粒子の帯電量が−５〜−６０μＣ／ｇとなるように結着樹脂に配合される。従って、用いる結着樹脂により、結着樹脂に対する添加量が決定されるが、一般的には、結着樹脂１００質量部に対し、０．１〜５質量部の範囲で配合される。
【００６６】
正帯電性制御剤は、トナー母粒子の負帯電量の調整のため、必要に応じて、負帯電性樹脂に内添される。正帯電制御剤としては、市販の正帯電制御剤が用いられる。例えば、ニグロシンベースEX（オリエント化学工業（株）製）、第４級アンモニウム塩Ｐ−５１（オリエント化学工業（株）製）、ニグロシン ボントロンＮ−０１（オリエント化学工業（株）製）、スーダンチーフシュバルツBB（ソルベントブラック３：Color Index 26150）、フェットシュバルツＨＢＮ（C.I. NO.26150）、ブリリアントスピリッツシュバルツＴＮ（ファルベン・ファブリッケン・バイヤ製）、ザボンシュバルツＸ（ファルベルケ・ヘキスト製）が挙げられる。中でも第４級アンモニウム塩Ｐ−５１が好ましく用いられる。上記の他に、アルコキシ化アミン、アルキルアミド、モリブデン酸キレート顔料なども正帯電制御剤として用いられる。これらの正帯電制御剤は、単独であるいは複数種組合せて使用することができる。
【００６７】
（磁性剤）
磁性剤としては、例えば、Ｆｅ、Ｃｏ、Ｎｉ、Ｃｒ、Ｍｎ、Ｚｎ等の金属粉、Ｆｅ３Ｏ４、Ｆｅ２Ｏ３、Ｃｒ２Ｏ３、フェライト等の金属酸化物、マンガンと酸を含む合金等の熱処理によって強磁性を示す合金等が挙げられる。これらは、予めカップリング剤等で処理したものを用いてもよい。
【００６８】
(i-2)  トナー母粒子の製造
トナー母粒子は上記結着樹脂に、上記着色剤、並びに必要に応じて、離型剤、分散剤、帯電制御剤、磁性剤などの内添剤を添加して、製造される。例えば、混練・粉砕・分級工程を含む粉砕法により、トナー母粒子を作成する方法を説明する。まず、結着樹脂、着色剤、および離型剤等の添加剤を所定量、例えば、ヘンシェルミキサー２０Ｂ（三井鉱山（株））などの混合機に投入し、均一に混合する。結着樹脂、着色剤、帯電制御剤、および離型剤等の添加剤の混合割合は、トナーの色、帯電性などを考慮して、適宜決定される。
【００６９】
上記混合物は、ついで、二軸混練押出機（池貝化成（株）製ＰＣＭ−３０）に投入されて、均一に溶融混練される。溶融混練手段としては、他に「ＴＥＭ−３７」（東芝機械（株））、「ＫＲＣニーダー」（（株）栗本鉄工所）等の連続式混練機や加熱・加圧ニーダーのようなバッチ式混練機等が挙げられる。得られた溶融混練物を、粉砕手段を用いて、微粉砕し、所望の平均粒子径のトナー母粒子が得られる。粉砕は、例えば、ジェット粉砕機２００ＡＦＧ（ホソカワミクロン（株））あるいはＩＤＳ−２（日本ニューマチック工業（株））を使用するジェットエアーによる衝突粉砕の他に、機械式粉砕機ターボミル（川崎重工（株））、スーパーローター（日清エンジニアリング（株））等により行われる。
【００７０】
次に、例えば、風力又はローター回転を用いて、得られたトナー母粒子の粒度が調整される。例えば、風力分級装置１００ＡＴＰ（ホソカワミクロン（株））又はＤＳＸ−２（日本ニューマチック工業（株））又はエルボージェット（日鉄鉱業（株））等を使用すると、シャープな粒径分布となる。
【００７１】
トナー母粒子は、また、トナー母粒子を構成する樹脂並びに着色剤などの内添剤を有機溶媒に溶解し、水性溶媒にて、分級剤・乳化剤と共に分散・造粒し、分離・乾燥する方法で作製してもよい。
【００７２】
トナー母粒子の帯電量は、−５〜−６０μＣ／ｇであることが好ましい。帯電量がこの範囲より小さいと、現像器からのトナー漏れが激しくなり、また−６０μＣ／ｇより大きいと、十分な画像濃度を得るためには過剰な現像バイアスを付与することが必要となるなどの問題が生じる。
【００７３】
トナー母粒子の帯電量は、例えば、以下のように測定される。気温２５℃、４５％ＲＨの環境下、２０ｍｌのポリエチレン容器中で、トナー母粒子０．０３ｇとフェライトキャリア０．９７ｇとを混合し、１００ｒｐｍで１５分攪拌してトナー母粒子を帯電させる。その後、この混合物を０．３ｇ採取して、０．３ｋｇ／ｃｍ２の圧力の窒素ガスをトナー母粒子とキャリアとの混合物に吹き付けることにより、トナー母粒子とフェライトキャリアとを分離する。ついで、トナー１個毎の帯電量（Ｑ／ｍ）を測定して、トナー母粒子の帯電量を測定する。帯電量の測定には、例えば、ホソカワミクロン（株）製のＥ−ＳＰＡＲＴアナライザーが用いられる。
【００７４】
（ii）長鎖脂肪酸またはその塩、
本発明に用いられる長鎖脂肪酸またはその塩に特に制限はない。長鎖脂肪酸としては、好ましくは炭素数１０〜３０、より好ましくは炭素数１２〜２８、さらに好ましくは炭素数１２〜１８の長鎖脂肪酸が用いられる。長鎖脂肪酸としては、長鎖飽和脂肪酸あるいは長鎖不飽和脂肪酸が挙げられる。好ましくは長鎖飽和脂肪酸が用いられる。長鎖脂肪酸は分岐を有していてもよいが、直鎖飽和脂肪酸、例えばステアリン酸が好ましく用いられる。
【００７５】
前記長鎖脂肪酸は、塩の形態で用いることが好ましく、金属塩（いわゆる金属石鹸）の形態であることがさらに好ましい。長鎖脂肪酸の金属塩としては特に制限はないが、例えば、カルシウム塩、亜鉛塩、マグネシウム塩、アルミニウム塩、リチウム塩等が挙げられる。金属石鹸としては、ステアリン酸マグネシウム、ステアリン酸カルシウム、ステアリン酸亜鉛等が挙げられ、これらの粒子が好ましく用いられる。長鎖飽和脂肪酸またはその塩でなる粒子は、単独で用いてもよく、２種以上混合して用いてもよい。
【００７６】
長鎖脂肪酸またはその塩、特に長鎖脂肪酸金属塩（金属石鹸）は、体積平均粒子径もしくは長軸の径が０．５〜１０μｍであることが好ましく、１〜５μｍであることがより好ましい。平均粒子径または長軸の径がこの範囲を外れると、結着剤、滑剤、流動補助剤としての効果、あるいはトナー凝集防止効果が十分に発揮できない傾向にある。
【００７７】
上記長鎖脂肪酸またはその塩、特に金属石鹸は、耐熱性および潤滑性の観点から、融点が１００〜１５０℃程度のものが好ましい。融点が１００℃より低いとトナーの耐熱性が低下し、高温環境で保管した場合にトナーが凝集するおそれがある。１５０℃より高いと潤滑作用が低減するおそれがある。
【００７８】
金属石鹸としては、直接法で製造された金属石鹸と複分解法で製造された金属石鹸とが知られているが、不純分の少ない直接法で得られたものを粉砕して、上記平均粒子径になるように、粒度を調整して用いることが好ましい。
【００７９】
長鎖飽和脂肪酸またはその塩でなる粒子は、トナー母粒子１００質量部に対して０．１〜１．０質量部、好ましくは０．１〜０．５質量部添加される。添加量が０．１質量％より少ないと、上記結着剤としての効果、凝集防止効果、流動補助剤、滑剤などの効果を十分に発揮することができないおそれがある。また、添加量が１．０質量％より多いと流動性に劣り、帯電立ち上がり性が著しく悪化し、カブリなどのノイズが発生するおそれがある。
【００８０】
（iii）負帯電性シリカ微粒子
本発明に用いられる負帯電性シリカ微粒子には、特に制限がない。負帯電性シリカ微粒子として、一般に、平均粒子径が４〜１２０ｎｍ、好ましくは５〜５０ｎｍ、さらに好ましくは平均粒子径が６〜４０ｎｍの負帯電性シリカ微粒子が用いられる。負帯電性シリカ微粒子の平均粒子径が小さい程、得られるトナーの流動性が高くなる。４ｎｍより小さいとトナー母粒子に埋没してしまう虞がある。１２０ｎｍを超えると、流動性が極端に悪くなる虞がある。なお、本明細書において、負帯電性シリカ、トナー母粒子、トナー粒子などの微粒子について平均粒子径というときは、特に断らない限り、体積平均粒子径を意味する。
【００８１】
本発明においては、粒子径が均一な負帯電性シリカ微粒子を単独で用いてもよいし、平均粒子径が異なる２以上の負帯電性シリカ微粒子を併用してもよい。一般には、平均粒子径の小さい負帯電性シリカ微粒子（小粒子径のシリカ）が単独で用いられている。しかし、小粒子径のシリカと平均粒子径の大きい負帯電性シリカ微粒子（大粒子径のシリカ）とを併用することにより、小粒子径のシリカのみを用いる場合に比べて、帯電量の絶対値を大きくすることができるとともに、大粒子径のシリカが抵抗となり、小粒子径のシリカがトナー母粒子内に埋没されることを防止できるため、長期の帯電の安定に優れるようになる。さらに、トナーの流動性を向上させ、熱に対するブロッキング効果を発揮して、トナーの保存性を高めることが可能となる。
【００８２】
負帯電性シリカ微粒子を単独で用いる場合、一般には、平均粒子径の小さい負帯電性シリカ微粒子が好ましく用いられる。負帯電性シリカ微粒子の平均粒子径が５〜２０ｎｍであることが好ましく、６〜１５ｎｍであることがより好ましい。
【００８３】
平均粒子径が異なる２以上の負帯電性シリカ微粒子を併用する場合には、平均粒子径が５〜２０ｎｍ、好ましくは６〜１５ｎｍの小粒径のシリカと平均粒子径が２０〜５０ｎｍ、好ましくは２０〜４０ｎｍの大粒径のシリカとを用いることが好ましい。また、大粒子径のシリカと小粒子径のシリカとの平均粒子径の差は、１０ｎｍ以上あることが好ましく、２０ｎｍ以上あることがさらに好ましい。
【００８４】
大粒子径のシリカと小粒子径のシリカとの添加比は質量比で１：３〜３：１、好ましくは１：２〜２：１、さらに好ましくは１：１．５〜１．５：１であることが好ましい。この範囲内にあると、トナーに流動性が付与され、かつ帯電の長期安定性を得ることができる。
【００８５】
大粒子径シリカと小粒子径シリカとを用いる場合に、後述の製造時において、これらを同時に混合して添加してもよく、いずれかを先に添加し、次いで、他方を添加してもよい。
【００８６】
負帯電性シリカ微粒子の添加量は、トナー母粒子の粒子径分布あるいは流動性などにより、または外添剤の粒子径分布、所望の帯電量などにより、変動し得る。例えば、上記小粒子径のシリカであれば、トナー母粒子１００質量部に対して０．５〜２．０質量部、好ましくは０．７〜１．５質量部添加される。大粒子径シリカの場合、０．２〜２．０質量部、好ましくは、０．３〜１．５質量部添加される。大粒子径シリカと小粒子径シリカとを併用する場合、上記混合比率を考慮しつつ、トナー母粒子１００質量部に対して合計量で０．５〜３．０質量部、好ましくは０．７〜２．５質量部添加される。
【００８７】
負帯電性シリカ微粒子は疎水化処理されていることが好ましい。負帯電性シリカ微粒子の表面を疎水性にすることにより、トナーの流動性および帯電性がさらに向上する。シリカ微粒子の疎水化は、アミノシラン、ヘキサメチルジシラザン、ジメチルジクロロシランなどのシラン化合物；あるいはジメチルシリコーン、メチルフェニルシリコーン、フッ素変性シリコーンオイル、アルキル変性シリコーンオイル、アミノ変性シリコーンオイル、エポキシ変性シリコーンオイル等のシリコーンオイルを用いて、例えば、湿式法、乾式法など当業者が通常使用する方法により行われる。
【００８８】
疎水性負帯電性シリカ微粒子としては、市販の日本アエロジル（株）製のＲＸ２００、同ＲＸ５０、キャボット（株）製のＴＧ８１１Ｆ、同ＴＧ８１０Ｇ、同ＴＧ３０８Ｆなどが用いられる。
【００８９】
（iv）酸化チタン微粒子
本発明において、酸化チタン（チタニア）微粒子は、トナーの電荷調整などのために、必要に応じて用いられる。この酸化チタン微粒子は正帯電性シリカ微粒子と同様、負帯電性シリカ微粒子の添加後で、長鎖脂肪酸またはその塩でなる粒子の添加前に添加することが、負帯電性シリカ微粒子を強固にトナー母粒子に結合させ、かつ長鎖脂肪酸またはその塩の結着剤としての効果、並びに滑剤としての効果を発揮させる上で、好ましい。
【００９０】
本発明で用いられる酸化チタン微粒子には、特に制限はない。比較的電気抵抗率の小さい酸化チタンの微粒子が好ましく用いられる。酸化チタンは、ルチル型、アナターゼ型、ルチル−アナターゼ型などの結晶形を取り得る。いずれの結晶系の酸化チタンを用いてもよいが、ルチル−アナターゼ型の酸化チタンが、電荷の調整をしやすい点、印字枚数が増えても、酸化チタン粒子がトナー母粒子内に埋没し難いなどの点で好ましく用いられる。
【００９１】
酸化チタン微粒子の大きさに特に制限はないが、粒径あるいは長軸の大きさが１０〜３０ｎｍの大きさであることが好ましい。ルチル−アナターゼ型の酸化チタンの場合、長軸が１０〜３０ｎｍ程度の酸化チタン微粒子であることが好ましい。
【００９２】
酸化チタン微粒子は、トナー母粒子１００質量部に対して０．２〜２．０質量部、好ましくは０．３〜１．５質量部添加される。なお、酸化チタン微粒子と正帯電性シリカ微粒子とは、質量比で１：３〜３：１の範囲で添加されることが、トナーの電気抵抗の極端な低下を引き起こすことなく電荷の調整が行える点で、好ましい。
【００９３】
酸化チタンの微粒子の表面が疎水性であることが、トナーの外部環境の変化に対する帯電性の変化を小さくし（すなわち、安定な帯電性を維持し）、かつトナーの流動性を良好にするために、好ましい。酸化チタン微粒子の疎水化は、上記負帯電性シリカ微粒子の疎水化と同じ方法で行われる。
【００９４】
疎水性酸化チタン微粒子としては、チタン工業（株）製のＳＴＴ−３０Ｓなどが用いられる。
【００９５】
（v）正帯電性シリカ微粒子
本発明において、正帯電性シリカ微粒子は、トナーの電荷調整などのために、必要に応じて用いられる。この正帯電性シリカ微粒子は、負帯電性シリカ微粒子の添加後で、長鎖脂肪酸またはその塩でなる粒子の添加前に添加することが、負帯電性シリカ微粒子を強固にトナー母粒子に結合させ、かつ長鎖脂肪酸またはその塩の結着剤としての効果、並びに滑剤としての効果を発揮させる上で、好ましい。
【００９６】
本発明で用いられる正帯電性シリカ微粒子には、特に制限がない。正帯電性シリカ微粒子の体積平均粒子径は、流動性などを考慮して、１０〜５０ｎｍであることが好ましく、１５〜４０ｎｍであることがさらに好ましい。
【００９７】
正帯電性シリカ微粒子は、疎水化処理されていることが好ましい。正帯電性シリカ微粒子の表面を疎水性にすることにより、トナーの外部環境の変化に対する帯電性の変化を小さくし（すなわち、安定な帯電性を維持し）、かつトナーの流動性を良好にするために、好ましい。正帯電性シリカ微粒子の疎水化は、上記負帯電性シリカ微粒子の疎水化と同じ方法により行われる。
【００９８】
疎水性正帯電性シリカ微粒子としては、市販の日本アエロジル（株）製のＮＡ５０Ｈ、キャボット（株）製のＴＧ８２０Ｆなどが用いられる。
【００９９】
正帯電性シリカ微粒子は、必要に応じて、トナー母粒子１００質量部に対して０．１〜１．０質量部、好ましくは０．２〜０．８質量部添加される。
【０１００】
（vi）無機微粒子
酸化チタン微粒子以外の無機微粒子も、帯電性の制御、流動性の向上を目的として外添され得る。この酸化チタン微粒子以外の無機微粒子も、負帯電性シリカ微粒子の添加後で、長鎖脂肪酸またはその塩でなる粒子の添加前に添加することが、負帯電性シリカ微粒子を強固にトナー母粒子に結合させ、かつ長鎖脂肪酸またはその塩の結着剤としての効果、並びに滑剤としての効果を発揮させる上で、好ましい。
【０１０１】
例えば、無機微粒子としては、酸化アルミニウム、酸化ストロンチウム、酸化錫、酸化ジルコニア、酸化マグネシウム、酸化インジウム等の金属酸化物の微粒子；窒化珪素等窒化物の微粒子；炭化珪素等の炭化物の微粒子；硫酸カルシウム、硫酸バリウム、炭酸カルシウム等の金属塩の微粒子；並びにこれらの複合物等の無機微粒子が挙げられる。電気抵抗率が１０９Ωｃｍ以下の、比較的電気抵抗率の小さい金属酸化物の微粒子が好ましく用いられる。
【０１０２】
添加する無機微粒子の大きさに特に制限はないが、粒径が１０〜３０ｎｍの大きさであることが好ましい。これらの無機微粒子は、帯電特性の安定化を目的として、その表面を疎水化処理することが好ましい。疎水化処理は、上記負帯電性シリカ微粒子、正帯電性シリカ微粒子の疎水化方法のいずれかと同じ方法が採用される。
【０１０３】
（II）本発明のトナーおよびその製造方法
上記のように、本発明のトナーは、外添剤を多段処理により添加し、最後の段階で長鎖脂肪酸またはその塩を他の段階よりも高いシェアで添加して得られる。トナー母粒子への上記外添剤（例えば、負帯電性シリカ微粒子、酸化チタン微粒子、正帯電性シリカ微粒子、長鎖脂肪酸またはその塩でなる粒子など）の添加は、ヘンシェルミキサー、パーペンマイヤー等の高速流動混合機、メカノケミカル法を用いる混合機等の、当業者が通常用いる機械あるいは方法を用いて行われる。多段処理のそれぞれの工程における攪拌速度および時間は、独立に設定し得るが、最後の段階である長鎖脂肪酸またはその塩でなる粒子の外添は他の段階よりもシェアを高くして行われる。
【０１０４】
長鎖脂肪酸またはその塩でなる粒子の外添時のシェア（例えば、混合シェア）を高くする方法は、トナー母粒子に外添剤を外添する装置に依存して、決定すればよい。上記装置のうち、回転翼を有するヘンシェルミキサー、パーペンマイヤー等の高速流動混合機を用いる場合、(1)回転翼の回転数を大きくすることにより、(2)回転翼と混合機壁との間隔（ギャップ）を小さくするなどの方法により、長鎖脂肪酸またはその塩からなる粒子の混合時のシェアを高めることができる。長鎖脂肪酸またはその塩からなる粒子の外添に際しては、他の微粒子外添剤の外添時よりも１．０２倍以上、好ましくは、１．２倍以上、より好ましくは、１．５倍以上の高いシェアをかけることが好ましい。あまり高いシェアをかけすぎると他の微粒子に影響を与えるので、３倍以下が好ましい。
【０１０５】
本発明のトナーは、具体的には、例えば、負帯電性シリカ微粒子、酸化チタン微粒子および正帯電性シリカ微粒子からなる群から選択される少なくとも一つの外添剤をトナー母粒子に添加し、最終段階で長鎖脂肪酸またはその塩でなる粒子を含む外添剤を他の段階よりも高いシェアで添加することにより得られる。ここで、「長鎖脂肪酸またはその塩でなる粒子を含む外添剤」は、長鎖脂肪酸またはその塩でなる粒子のみでなる場合、および長鎖脂肪酸またはその塩でなる粒子と多段処理で使用されていない外添剤との組み合わせである場合があり得る。
【０１０６】
以下、本発明のトナーを得るための他段処理について、種々の組み合わせを例示しつつ説明する。なお、多段処理に際して、トナー母粒子が正〜弱い負帯電性である場合、最初に負帯電性シリカ微粒子を添加する(II-1)、最初に負帯電性シリカ微粒子と酸化チタン微粒子を添加する(II-2)、あるいは最初に酸化チタン微粒子を添加する(II-3)ことなどが行われる。トナー母粒子が強い負帯電性である場合には、最初に正帯電性シリカ微粒子を添加する(II-4)、最初に正帯電性シリカ微粒子および他の外添剤を添加する(II-5)が行われる。以下、これらの場合について説明する。
【０１０７】
(II-1)最初に負帯電性シリカ微粒子を添加して得られるトナー
負帯電性シリカ微粒子を単独で添加すると、トナー母粒子と負帯電性シリカ微粒子との間の静電的引力が正帯電性シリカ微粒子などに妨害されることがなく、さらに、負帯電性シリカ微粒子の仕事関数とトナー母粒子の仕事関数との差異が大きいため、負帯電性シリカ微粒子を強くトナー母粒子に付着させることができる。これによって、負帯電性シリカ微粒子の脱離が防止され、帯電性の変化が小さくなり、帯電性が長期的に安定化するという効果が得られる。
【０１０８】
負帯電性シリカ微粒子として、小粒子径のシリカと大粒子径のシリカを併用することが好ましい。平均粒子径が異なる負帯電性シリカ微粒子を用いることにより、小粒子径の負帯電性シリカ微粒子のみを用いる場合に比べて、帯電量の絶対値を大きくすることができるとともに、大粒子径の負帯電性シリカ微粒子が抵抗となり、小粒子径のシリカがトナー母粒子内に埋没されることが防止でき、長期の帯電の安定に優れるようになる。さらに、トナーの流動性を向上させ、熱に対するブロッキング効果を発揮して、トナーの保存性を高めることが可能となる。
【０１０９】
小粒子径のシリカと大粒子径のシリカを併用する場合、これらのシリカを同時に添加してもよく、最初に小粒子径のシリカを添加し、ついで、大粒子径のシリカを添加してもよい。
【０１１０】
負帯電性シリカ微粒子を最初に添加した後、最後に長鎖脂肪酸またはその塩でなる粒子を他の処理段階よりも高いシェアで添加することにより、本発明のトナーが得られる。この場合、最初に、小粒子径のシリカと大粒子径のシリカを同時にトナー母粒子に添加し、最後に長鎖脂肪酸またはその塩でなる粒子を他の処理段階よりも高いシェアで添加する２段処理、あるいは、最初に、小粒子径のシリカを外添し、次に大粒子径のシリカ外添し、最後に長鎖脂肪酸またはその塩でなる粒子を他の処理段階よりも高いシェアで添加する３段処理が挙げられる。
【０１１１】
最初に負帯電性シリカ微粒子をトナー母粒子に添加した後、酸化チタン微粒子と正帯電性シリカ微粒子とを添加してもよい。酸化チタン微粒子と正帯電性シリカ微粒子とを同時に加えてもよいが、酸化チタン微粒子を先に添加し、ついで、正帯電性シリカ微粒子を添加する方がより好ましい。正帯電性シリカ微粒子は、正帯電しており、かつ電気抵抗値も高い。そこで、酸化チタン微粒子を添加しておき、次に正帯電性シリカ微粒子を添加することにより、正帯電性シリカ微粒子が電荷調整剤として機能し、トナーの電気抵抗率の低下が抑制され、電荷が均一化される。さらに、トナー中に正帯電性シリカ粒子が適切な割合で遊離して存在することとなり、トナーの流動性が良好となるとともに、遊離している正帯電性シリカ微粒子がキャリアの働きをして、帯電性がより均一となる。
【０１１２】
負帯電性シリカ微粒子−酸化チタン微粒子の順で添加されたトナー母粒子に正帯電性シリカ微粒子を単独で加え、最後に長鎖脂肪酸またはその塩でなる粒子を他の処理段階よりも高いシェアで添加する４段処理、あるいは、負帯電性シリカ微粒子−酸化チタン微粒子の順で添加されたトナー母粒子に、最後に、正帯電性シリカ微粒子および長鎖脂肪酸またはその塩でなる粒子を同時に、他の処理段階よりも高いシェアで添加する３段処理がある。さらに、負帯電性シリカ微粒子が外添されたトナー母粒子に、酸化チタン微粒子、正帯電性シリカ微粒子、および長鎖脂肪酸またはその塩でなる粒子を同時に添加して、２段処理としてもよい。なかでも、最後に正帯電性シリカ微粒子および長鎖脂肪酸またはその塩でなる粒子を他の処理段階よりも高いシェアで添加して３段処理することが、正帯電性シリカ微粒子と酸化チタン微粒子による表面電荷の調整を、電気抵抗を極端に低下させることなく行うことが最も効率よくできる点で好ましい。
【０１１３】
最初に負帯電性シリカ微粒子を添加して、最後に長鎖飽和脂肪酸またはその塩でなる粒子を他の処理段階よりも高いシェアで添加する多段処理としては、例えば、以下の(a)〜(h)の多段処理が例示される：(a)負帯電性シリカ微粒子−長鎖飽和脂肪酸またはその塩でなる粒子；(b)負帯電性シリカ微粒子−酸化チタン微粒子−長鎖飽和脂肪酸またはその塩でなる粒子；(c)負帯電性シリカ微粒子−正帯電性シリカ微粒子−長鎖飽和脂肪酸またはその塩でなる粒子；(d)負帯電性シリカ微粒子−酸化チタン微粒子−正帯電性シリカ微粒子−長鎖飽和脂肪酸またはその塩でなる粒子；(e) 負帯電性シリカ微粒子−（正帯電性シリカ微粒子＋長鎖飽和脂肪酸またはその塩でなる粒子）；(f) 負帯電性シリカ微粒子−酸化チタン微粒子−（正帯電性シリカ微粒子＋長鎖飽和脂肪酸またはその塩でなる粒子）；(g) 負帯電性シリカ微粒子−（酸化チタン微粒子＋長鎖飽和脂肪酸またはその塩でなる粒子）；(h) 負帯電性シリカ微粒子−（酸化チタン微粒子＋正帯電性シリカ微粒子＋長鎖飽和脂肪酸またはその塩でなる粒子）；など。
【０１１４】
なお、工程の順序において、負帯電性シリカ微粒子の添加には、特に断らない限り、小粒子径のシリカを単独で添加する場合、小粒子径のシリカと大粒子径のシリカとを同時に添加する場合、および小粒子径のシリカ−大粒子径のシリカの順で２段階の処理を行う場合を含む。例えば、(a) 負帯電性シリカ微粒子−長鎖飽和脂肪酸またはその塩でなる粒子には、(a1) 小粒子径のシリカ−長鎖飽和脂肪酸またはその塩でなる粒子；(a2)小粒子径のシリカ−大粒子径のシリカ−長鎖飽和脂肪酸またはその塩でなる粒子；および(a3)（小粒子径のシリカ＋大粒子径のシリカ）−長鎖飽和脂肪酸またはその塩でなる粒子；が含まれる。また、(h) 負帯電性シリカ微粒子−（酸化チタン微粒子＋正帯電性シリカ微粒子＋長鎖飽和脂肪酸またはその塩でなる粒子）には、(h1) （小粒子径のシリカ＋大粒子径のシリカ）−（酸化チタン微粒子＋正帯電性シリカ微粒子＋長鎖飽和脂肪酸またはその塩でなる粒子）；などが含まれる。
【０１１５】
(II-2)最初に負帯電性シリカ微粒子および酸化チタン微粒子を添加して得られるトナー
負帯電性シリカ微粒子と酸化チタン微粒子とを同時に、最初にトナー母粒子に添加する場合、負帯電性シリカ微粒子の仕事関数、酸化チタン微粒子の仕事関数、およびトナー母粒子の仕事関数との関係から、負帯電性シリカ微粒子が比較的強くトナー母粒子に付着するため、シリカ微粒子の遊離が抑制される。これに加えて、上記最後に長鎖脂肪酸またはその塩を他の処理段階よりも高いシェアで添加する多段処理を行うことによる効果が発揮される。
【０１１６】
このような多段処理としては、(i)（負帯電性シリカ微粒子＋酸化チタン微粒子）−長鎖飽和脂肪酸またはその塩でなる粒子；(j)（負帯電性シリカ微粒子＋酸化チタン微粒子）−正帯電性シリカ微粒子−長鎖飽和脂肪酸またはその塩；(k)（負帯電性シリカ微粒子＋酸化チタン微粒子）−（正帯電性シリカ微粒子＋長鎖飽和脂肪酸またはその塩）；などが例示される。なお、負帯電性シリカ微粒子と酸化チタン微粒子とを同時に添加する場合、(i)（負帯電性シリカ微粒子＋酸化チタン微粒子）−長鎖飽和脂肪酸またはその塩でなる粒子には、(i1)（小粒子径のシリカ＋酸化チタン微粒子）−長鎖飽和脂肪酸またはその塩でなる粒子；(i2)（小粒子径のシリカ＋大粒子径のシリカ＋酸化チタン微粒子）−長鎖飽和脂肪酸またはその塩でなる粒子；(i3)小粒子径のシリカ＋（大粒子径のシリカ＋酸化チタン微粒子）−長鎖飽和脂肪酸またはその塩でなる粒子；などの処理が含まれる。
【０１１７】
(II-3) 最初に酸化チタン微粒子を添加して得られるトナー
最初に酸化チタン微粒子を添加する場合、次に、長鎖脂肪酸またはその塩でなる粒子を添加してもよい。酸化チタン微粒子の次に負帯電性シリカ微粒子を添加し、最後に長鎖脂肪酸またはその塩でなる粒子を添加してもよい。必要に応じて、正帯電性シリカ微粒子を、長鎖脂肪酸またはその塩より前に、あるいは長鎖脂肪酸またはその塩と同時に添加することにより、帯電量の急激な低下を防止しながら、帯電量を調整できる。この効果に加えて、上記長鎖脂肪酸またはその塩による効果が発揮される。
【０１１８】
このような多段処理としては、(l)酸化チタン微粒子−長鎖飽和脂肪酸またはその塩でなる粒子；(m)酸化チタン微粒子−負帯電性シリカ微粒子−長鎖飽和脂肪酸またはその塩でなる粒子；(n)酸化チタン微粒子−負帯電性シリカ微粒子−正帯電性シリカ微粒子−長鎖飽和脂肪酸またはその塩でなる粒子；(ｏ) 酸化チタン微粒子−負帯電性シリカ微粒子−（正帯電性シリカ微粒子＋長鎖飽和脂肪酸またはその塩でなる粒子）；などが例示される。特に、(ｎ)および(o)の処理工程は、トナー母粒子が強く負に帯電している場合にも有効な工程である。
【０１１９】
(II-4)最初に正帯電性シリカ微粒子を添加して得られるトナー
トナー母粒子が強い負帯電性である場合には、最初に正帯電シリカ微粒子を添加する；最初に正帯電性シリカ微粒子と他の外添剤とを添加する；などの処理が挙げられる。なかでも、最初に正帯電シリカ微粒子を単独で加えるのが最も好ましい。この工程によれば、負帯電性トナー母粒子と正帯電性シリカ微粒子との間の静電的引力が妨げられることがなく、かつ、正帯電性シリカ微粒子の仕事関数とトナー母粒子の仕事関数との差異が大きいため、正帯電性シリカ微粒子が強くトナー母粒子に付着される。従って、正帯電性シリカ微粒子の脱離が防止され、帯電性の変化が小さくなり、帯電性が長期的に安定化するという効果が得られる。
【０１２０】
正帯電性シリカ微粒子の添加後に、酸化チタン微粒子を単独で、あるいは長鎖脂肪酸またはその塩でなる粒子と共に添加する。予め、電気抵抗値の高い正帯電性のシリカ微粒子を外添しておくことにより、低電気抵抗性の酸化チタン微粒子が外添されたときの表面電荷が大きく低下することがなく（すなわち、正帯電性シリカ微粒子が電荷調整剤として機能し）、トナーの電気抵抗率の低下が抑制され、電荷が均一化される。これらの効果に加えて、長鎖脂肪酸またはその塩を最後に添加する効果が発揮される。
【０１２１】
このような多段処理としては、(p)正帯電性シリカ微粒子−長鎖脂肪酸またはその塩；(q) 正帯電性シリカ微粒子−（酸化チタン微粒子＋長鎖脂肪酸またはその塩）；などが例示される。
【０１２２】
この多段処理には、外添剤として負帯電性シリカ微粒子は含まれていない。負帯電性シリカ微粒子が外添剤として含まれないトナーは、良好な帯電特性、流動性を有している。また、このトナーを定着する際の温度を低くできる（定着器の温度を低く設定できる）とともに、定着後の画像の定着強度も良好となるという利点を有している。なお、多段処理の例である(p)において、酸化チタン微粒子が添加されていないが、帯電量が適切な範囲であれば、特に加えなくてもよいことによる。
【０１２３】
（II-5）最初に正帯電性シリカ微粒子と他の外添剤とを添加して得られるトナー
他の外添剤が負帯電性シリカ微粒子である場合、トナー母粒子が負に帯電していることを考慮して、最初に正帯電性シリカ微粒子と同時に負帯電性シリカ微粒子を添加することが、帯電制御の点から好ましい。正帯電性シリカ微粒子と負帯電性シリカを最初に添加する多段処理の例としては、(r)（正帯電性シリカ微粒子＋負帯電性シリカ微粒子）−酸化チタン微粒子−長鎖脂肪酸またはその塩）；(s) （正帯電性シリカ微粒子＋負帯電性シリカ微粒子＋酸化チタン微粒子）−長鎖脂肪酸またはその塩；(t) （正帯電性シリカ微粒子＋負帯電性シリカ微粒子）−長鎖脂肪酸またはその塩；などが例示される。
【０１２４】
上記(a)〜(t)の多段処理の順序は、いずれも例示であって、これらに限定されるものではない。また、必要に応じて、電荷調整、流動性改善等を目的として上記（vi）の無機微粒子を添加してもよい。無機微粒子の添加は、長鎖脂肪酸またはその塩の添加前か同時であれば、どの段階で加えてもよい。
【０１２５】
以上のように、本発明のトナーは、多段処理において、各外添剤の仕事関数およびトナー母粒子の仕事関数などによって、外添剤がトナー母粒子に強く付着される。そして、最後の段階で、他の段階よりも高いシェアで添加された長鎖脂肪酸またはその塩の結着作用により、外添剤の遊離制御効果などの効果が、さらに強化される。さらに、帯電均一性、帯電の長期安定性などの効果が強化され、繰り返し使用においても、帯電安定性が維持される。その上、トナーの凝集防止効果、流動補助剤、滑剤などが発揮され、トナーと感光体との接触により、感光体表面へ長鎖脂肪酸またはその塩が移行し、感光体表面を潤滑にし、感光体がトナー表面の外添剤により研磨されることを防止する効果がさらに発揮されると考えられる。
【０１２６】
これに対して、従来のトナー、例えば、上記特許文献１に記載のトナーは、正帯電性シリカ微粒子と負帯電性シリカ微粒子とを同時に外添して得られたものであるが、正帯電性シリカ微粒子と負帯電性シリカ微粒子とを同時に添加することにより、トナー母粒子と負帯電性シリカ微粒子との間の静電的引力が小さくなり、負帯電性シリカ微粒子の離脱が起こりやすくなっていると考えられる。さらに、長鎖脂肪酸またはその塩を用いないことも、負帯電性および／または正帯電性シリカ微粒子あるいは酸化チタン微粒子の遊離を抑制することができない原因であると思われる。
【０１２７】
本発明のトナーは、どのようなタイプの画像形成装置にも用いられる。１成分系のトナーを用いる画像形成装置でもよく、２成分系のトナーを用いる画像形成装置でもよい。また、接触現像方式の画像形成装置であってもよく、非接触式方式の画像形成装置であってもよい。本発明のトナーを用いることができる一成分系の接触式画像形成装置は、例えば、特許文献８に詳細に説明されている。本発明の画像形成装置は、感光体で代表される静電潜像が形成される潜像担持体；この潜像担持体上の静電潜像を現像するためにトナーを潜像担持体に搬送する、現像ロールで代表されるトナー担持体；およびこのトナー担持体により潜像担持体へ搬送されるトナー量を規制するトナー規制部材を有する現像器を少なくとも備えている。本発明のトナーはトナー収容部に収容されており、トナー収容部から現像ロール（トナー担持体）に搬送され、現像ロール（トナー担持体）を介して感光体（潜像担持体）に供給され、転写されて画像を形成する。トナー規制部材は、現像ロール（トナー担持体）から感光体（潜像担持体）に過剰な供給がされないように、トナー供給量を調整する。
【実施例】
【０１２８】
以下、本発明を、実施例をもとに説明する。まず、本発明のトナーの評価方法について説明する。評価項目および評価方法は、以下の通りである。
（Ａ）帯電量および帯電の均一性の評価
トナーの帯電量は、ホソカワミクロン（株）製のＥ−ＳＰＡＲＴアナライザーを用いて以下の様にして測定した。実施例および比較例で調製したトナーとキャリア（日立金属（株）製ＫＢＮ１００フェライトキャリア）とを０．１質量％トナー濃度となるように混合し、１００ｒｐｍで１５分間攪拌してトナーを帯電させた。その後、窒素ガスをトナーとキャリアとの混合物に吹き付けることにより、トナーとキャリアとを分離した。ついで、トナー１個毎の帯電量（Ｑ／ｍ）を測定して、コールターカウンターで求められた平均粒子径±０．１μｍの粒径を有する少なくとも１００個以上のトナー粒子ｎ個について、測定トナーの個数をＸ軸に、また以下の式で示される帯電量の総和を、総和帯電量としてＹ軸にプロットした。
【０１２９】
【数１】
2005115140.tif 000003
【０１３０】
ここで、粒径および帯電量が同じトナー粒子であれば、トナーの個数と総和帯電量とをプロットすると、相関係数＝１で原点を通る直線となるはずである。トナーの個数と総和帯電量の実測値をプロットし、直線からのずれを相関係数で評価した。
【０１３１】
（Ｂ）イレギュラートナーの発生率
（１）のＥ−ＳＰＡＲＴアナライザーを用いて、イレギュラートナーである正帯電トナー（逆帯電トナー）の個数を測定し、イレギュラートナーの発生率を求めた。
【０１３２】
（Ｃ）外添剤（シリカ微粒子、酸化チタン微粒子）の遊離率
外添剤（シリカ微粒子、酸化チタン微粒子）の遊離率は、ＰＴ１０００パーティクルアナライザー（横河電気（株）製）を用いて遊離率を測定した。この外添剤の遊離率の測定方法の詳細は、特許文献８に記載されている。簡単に述べると、この原理は、トナー粒子をプラズマ中に導入して、トナー粒子を励起・発光させ、その強さと時間を測定することにより、遊離率を求めるものである。例えば、ＳｉＯ２の遊離率は、ＳｉＯ２が外添されたトナー粒子をプラズマ中に導入し、トナー粒子中のＳｉＯ２の発光強度を測定する。その発光強度から、ＳｉＯ２が外添されたトナー粒子を真球粒子と仮定して真球粒子の粒径（等価粒径）を求める。遊離したＳｉＯ２も、トナー粒子の場合と同様に、その発光強度からＳｉＯ２の等価粒径が求められる。ただし、遊離したＳｉＯ２の発光強度は小さいので、等価粒径は小さくなる。従って、等価粒径を比較することにより、トナー粒子と遊離している外添剤とが区別される。従って、外添剤ＳｉＯ２の全検出個数を求め、等価粒径の小さい個体を遊離外添剤粒子数とすると、以下の式（Ｘ）により求められる。
【０１３３】
【数２】
2005115140.tif 000004
【０１３４】
また、トナー粒子に付着したＳｉＯ２は、トナー粒子と同期して同時に発光するが、トナー粒子に付着していないＳｉＯ２は、トナー粒子とは同時に発光せず、時間がずれて発光する（非同期）ことを利用して、ＳｉＯ２がトナー粒子に付着しているか、遊離しているかを区別する。この測定値をもとに、遊離率は以下の式（Ｙ）により求められる。
【０１３５】
【数３】
2005115140.tif 000005
【０１３６】
本実施例においては、式（Ｙ）で示される方法を採用した。なお、酸化チタン微粒子の遊離率を測定する場合は、プラズマ中で酸化チタン微粒子を発光させて、同様に測定すればよい。また、トナー母粒子の体積平均粒子径も、例えば、トナー母粒子に含まれる着色剤をプラズマ中で発光させ、等価粒径を求めることにより、求められる。
【０１３７】
（Ｄ）耐久試験
トナーを、コピー機（セイコーエプソン（株）製ＬＰ−９３００機）に投入し、５％消費印字パターンで３０００枚の印字を行い、印字前後のトナーについて、帯電量の分布、電気抵抗率を測定した。
【０１３８】
（トナー母粒子の調製）
スチレン−アクリル系の結着樹脂１００質量部に、赤色顔料C.I.12055を３．５質量部、およびサリチル酸クロム錯体１．０質量部を、それぞれヘンシェルミキサー２０Ｂ（三井鉱山（株））に投入し、均一に混合した。この混合物を二軸混練押出機（池貝化成（株）製ＰＣＭ−３０）を用いて溶融混練し、冷却後、ジェット粉砕機２００ＡＦＧ（ホソカワミクロン（株））を用いて、ジェットエアーにより、粉砕した。次に、風力分級装置１００ＡＴＰ（ホソカワミクロン（株））を使用して、体積平均粒径８．５μｍのトナー母粒子を調製した。
【０１３９】
(外添剤)
本実施例でトナー母粒子に外添する外添剤を、表１に示す。
【０１４０】
【表１】
2005115140.tif 000006
【０１４１】
（外添処理）
本発明の実施例においては、外添処理は、トナー母粒子１００質量部に対して、外添剤を所定量添加し、ヘンシェルミキサーＦＭ２０Ｂ（三井鉱山（株）製）を用いて、Ｚ０Ｓ０型の攪拌羽根を用い、攪拌・混合処理を行った。
【０１４２】
以下、（Ｉ）負帯電性シリカ微粒子および長鎖脂肪酸またはその塩でなる粒子を外添したトナー、（II）平均粒子径が異なる負帯電性シリカ微粒子および長鎖脂肪酸またはその塩でなる粒子を外添したトナー、（III）負帯電性シリカ微粒子、酸化チタン微粒子および長鎖脂肪酸またはその塩でなる粒子を外添したトナー、（IV）負帯電性シリカ微粒子、正帯電性シリカ微粒子および長鎖脂肪酸またはその塩でなる粒子と、さらに必要に応じて二酸化チタン微粒子を外添したトナー、および（Ｖ）負帯電性シリカ微粒子、正帯電性シリカ微粒子、二酸化チタン微粒子、および長鎖脂肪酸またはその塩でなる粒子を外添したトナーについて、それぞれ、説明する。
【０１４３】
（Ｉ）負帯電性シリカ微粒子および長鎖脂肪酸またはその塩でなる粒子を外添したトナー
（実施例１）
上記調製したトナー母粒子１００質量部をヘンシェルミキサーＦＭ２０Ｂに投入し、これに疎水性負帯電性シリカＲＸ２００（日本エアロジェル社製）を１．０質量部添加して、３０００ｒｐｍ、２分の処理を行った。次に、この処理物にステアリン酸マグネシウムを０．２質量部投入し、４０００ｒｐｍ、２分の処理を行い、トナーＡを得た。なお、このときの混合機の回転翼と混合機壁とのギャップ（以下、単にギャップという）は、どちらの処理の場合も５ｍｍであった。トナーＡの製造条件を表２に示す。この長鎖脂肪酸またはその塩でなる粒子を外添したときのシェアは、他の外添剤添加時のシェアの約１．３倍であった。
【０１４４】
（比較例１）
負帯電性シリカ微粒子の外添処理とステアリン酸マグネシウムの外添処理を同一条件とした以外は実施例１と同様にして、トナーａを得た。トナーａの製造条件を表２に示す。
【０１４５】
（実施例２、比較例２〜４）
以下、表２に記載のトナーの製造条件に従って、実施例２のトナーＢ、比較例２〜４のトナー（トナーｂ〜ｄ）を製造した。なお、実施例２においては、長鎖脂肪酸またはその塩でなる粒子は、回転翼と混合壁のギャップを小さくすることによって、シェア高めて外添したが、外添時のシェアは、他の外添剤添加時のシェアの約１．５倍であった。
【０１４６】
【表２】
2005115140.tif 000007
【０１４７】
実施例のトナーＡ〜Ｂ、比較例のトナーａ〜ｄについて評価を行った。結果を図１および表３に示す。図１はトナーＢについての相関関係を示す図である。表３には、実施例のトナーＡおよびＢ、並びに比較例のトナーａ〜ｄについて、図１に示すようなプロット（トナーＢ以外は図示せず）から求めたトナーの個数と総和帯電量との相関係数、並びにイレギュラートナーの発生率を示す。
【０１４８】
【表３】
2005115140.tif 000008
【０１４９】
表３の結果は、負帯電性シリカ微粒子を最初に外添し、次に、攪拌翼の回転数を大きくして添加時のシェアを高めて長鎖脂肪酸またはその塩でなる粒子を外添して得られたトナー（実施例１）、及び、混合機と回転翼とのギャップを小さくして、添加時のシェアを高めて長鎖脂肪酸またはその塩を外添して得られたトナー（実施例２）は、トナーの個数と総和帯電量との相関係数が０．９９以上であり、イレギュラートナーの発生率も低くなることを示している。すなわち、トナー１個毎の帯電量が安定し、トナー全体の帯電も均一となることがわかった。
【０１５０】
他方、長鎖脂肪酸またはその塩の添加時のシェアと負帯電性シリカ微粒子の添加時のシェアを同一にした場合（比較例１）、あるいは負帯電性シリカ微粒子の添加時のシェアを長鎖脂肪酸またはその塩の添加時のギャップを小さくしてシェアを高めて得られたトナーｃ（比較例３）は、実施例のトナーに比べて相関係数が低く、イレギュラートナーの発生率も高くなることがわかった。
【０１５１】
さらに、負帯電性シリカ微粒子と長鎖脂肪酸またはその塩とを同時に添加し、通常よりも長い時間処理した場合（比較例２）と、同じシェアであるが、先に負帯電性シリカ微粒子を添加し、長鎖脂肪酸またはその塩でなる粒子を後で添加する場合（比較例１）とを比較すると、比較例１の方が、相関係数も高く、イレギュラートナーの発生率も低いことから、負帯電性シリカ微粒子と長鎖脂肪酸またはその塩でなる粒子とを、この順で添加することによって、帯電均一性に優れたトナーを得ることができることがわかる。また、これらの比較例と実施例とを比較すると、長鎖脂肪酸またはその塩でなる粒子の外添時のシェアを高めることによって、より一層、帯電均一性が向上することがわかる。また、長鎖脂肪酸またはその塩を添加しない比較例４は、正帯電トナーの出現率が極めて高いという問題がある。これは、長鎖脂肪酸またはその塩を添加しないため、負帯電性シリカ微粒子が固定されないためであると考えられる。
【０１５２】
（II）平均粒子径が異なる負帯電性シリカ微粒子および長鎖脂肪酸またはその塩でなる粒子を外添したトナー
（実施例３）
上記調製したトナー母粒子１００質量部をヘンシェルミキサーＦＭ２０Ｂに投入し、これに小粒径シリカである疎水性負帯電性シリカＲＸ２００（日本エアロジェル社製）を１質量部添加して、３０００ｒｐｍ、２分の処理を行った。次に、この処理物に大粒径シリカである疎水性負帯電性シリカＲＸ５０（日本エアロジェル社製）を１質量部添加して、３０００ｒｐｍ、２分の処理を行った。最後に、この処理物にステアリン酸マグネシウムを０．２質量部投入し、４０００ｒｐｍ、２分の処理を行い、トナーＣを得た。なお、このときの混合機の回転翼と混合機壁との間隔（以下、単にギャップという）は、いずれの処理の場合も５ｍｍであった。トナーＣの製造条件を表４に示す。
【０１５３】
（比較例５）
ステアリン酸マグネシウムの外添処理条件を、負帯電性シリカ微粒子の外添処理条件と同じ３０００ｒｐｍ、２分とした以外は、実施例３と同様にして、トナーｅを得た。トナーｅの製造条件を表４に示す。
【０１５４】
（実施例４〜６、比較例６〜８）
以下、表４に記載のトナーの製造条件に従って、実施例４〜６のトナーＤ〜Ｆ、比較例６〜８のトナー（トナーｆ〜ｈ）を製造した。
【０１５５】
【表４】
2005115140.tif 000009
【０１５６】
実施例のトナーＣ〜Ｆ、および比較例のトナーｅ〜ｈについて評価を行った。結果を図２および表５に示す。図２はトナーＣについてのトナーの個数と総和帯電量との相関関係を示す図である。表５には、実施例のトナーＤ〜Ｆ並びに比較例のトナーｅ〜ｈについて、図１に示すようなプロット（トナーＣ以外は図示せず）から求めたトナーの個数と総和帯電量との相関係数（以下、単に相関係数という場合がある）、並びにイレギュラートナーの発生率を示す。
【０１５７】
【表５】
2005115140.tif 000010
【０１５８】
表５に示すように、小粒径シリカ−大粒径シリカの順で負帯電性シリカ微粒子を外添し、次に、攪拌翼の回転数を大きくして添加時のシェアを高めて長鎖脂肪酸またはその塩でなる粒子を外添して得られたトナーＣ（実施例３）、あるいは混合機壁と回転翼との間隔（ギャップ）を小さくして添加時のシェアを高めて長鎖脂肪酸またはその塩を外添して得られたトナーＤ（実施例４）は、トナーの個数と総和帯電量との相関係数が０．９９以上であり、イレギュラートナーの発生率も低くなることがわかる。すなわち、トナー１個毎の帯電量が安定し、トナー全体の帯電も均一となることがわかる。
【０１５９】
また、小粒径シリカと大粒径シリカとを同時に外添処理し、次に長鎖脂肪酸またはその塩でなる粒子を負帯電性シリカ微粒子添加時よりも高いシェアで外添して得られたトナーＥおよびＦ（それぞれ、実施例５および６）も、トナーの個数と総和帯電量との相関係数が０．９９以上であり、イレギュラートナーの発生率も低くなる。すなわち、トナー１個毎の帯電量が安定し、トナー全体の帯電も均一となることがわかる。
【０１６０】
他方、長鎖脂肪酸またはその塩の添加時のシェアを負帯電性シリカ微粒子の添加時のシェアを同一にした場合（比較例５）、あるいは負帯電性シリカ微粒子の添加時のシェアを長鎖脂肪酸またはその塩の添加時のシェアより高くした場合（比較例７）は、実施例に比べて相関係数が低く、イレギュラートナーの発生率も高くなる。
【０１６１】
さらに、負帯電性シリカ微粒子と長鎖脂肪酸またはその塩からなる粒子とを同時に添加した場合（比較例６：トナーｆ）は、最後に長鎖脂肪酸またはその塩からなる粒子をシェアを高くして添加する実施例に比べ、若干、相関関数とイレギュラートナーの出現率が高くなるが、他の比較例よりは、相関係数も高く、イレギュラートナーの出現率も小さい。さらに、これらの比較例と実施例とを比較すると、長鎖脂肪酸またはその塩でなる粒子の外添時のシェアを高めることによって、より一層、帯電均一性が向上することがわかる。また、長鎖脂肪酸またはその塩を添加しない比較例８は、正帯電トナーの出現率が極めて高いという問題がある。これは、長鎖脂肪酸またはその塩を添加しないため、負帯電性シリカ微粒子がトナー母粒子に強く固定されないためであると考えられる。  
【０１６２】
（III）負帯電性シリカ微粒子、酸化チタン微粒子および長鎖脂肪酸またはその塩でなる粒子を外添したトナー
（実施例７）
上記調製したトナー母粒子１００質量部をヘンシェルミキサーＦＭ２０Ｂに投入し、これに疎水性酸化チタンＳＴＴ３０Ｓ（チタン工業製）を１．０質量部添加して、３０００ｒｐｍ、２分の処理を行った。次に、この処理物にステアリン酸マグネシウムを０．２質量部投入し、４０００ｒｐｍ、２分の処理を行い、トナーＧを得た。なお、このときの混合機の回転翼と混合機壁との間隔（以下、単にギャップという）は、どちらの処理の場合も５ｍｍであった。トナーＧの製造工程を表６に示す。
【０１６３】
（比較例９）
トナー母粒子１００質量部をヘンシェルミキサーＦＭ２０Ｂに投入し、疎水性酸化チタンＳＴＴ３０Ｓを１．０質量部添加し、３０００ｒｐｍ、２分の処理を行った。この処理物になにも添加せずに、シェアを高めるため、４０００ｒｐｍ、２分の処理を行って、トナーｉを得た。トナーｉの製造工程を表６に示す。
【０１６４】
（実施例８〜１１、比較例１０〜１２）
以下、表６に記載のトナーの条件に従って、実施例８〜１１のトナーＨ〜Ｋ、比較例１０〜１２のトナー（トナーｊ〜ｌ）を製造した。
【０１６５】
【表６】
2005115140.tif 000011
【０１６６】
実施例のトナーＧ〜Ｋ、および比較例のトナーｉ〜ｌについて評価を行った。結果を図３および表７に示す。図３はトナーＧについての相関関係を示す図である。表７には、実施例のトナーＧ〜Ｋ並びに比較例のトナーｉ〜ｌについて、図３に示すようなプロット（トナーＧ以外は図示せず）から求めた相関係数と、イレギュラートナーの発生率を示す。
【０１６７】
【表７】
2005115140.tif 000012
【０１６８】
図３および表７の結果は、酸化チタン微粒子を最初に外添し、次に、攪拌翼の回転数を大きくして添加時のシェアを高めて長鎖脂肪酸またはその塩でなる粒子を外添して得られたトナーＧ（実施例７）、及び、混合機と回転翼とのギャップを小さくして、添加時のシェアを高めて長鎖脂肪酸またはその塩を外添して得られたトナーＨ（実施例８）は、トナーの個数と総和帯電量との相関係数が０．９９３以上であり、イレギュラートナーの発生率も低くなる。すなわち、トナー１個毎の帯電量が安定し、トナー全体の帯電も均一となることがわかる。
【０１６９】
また、二酸化チタン微粒子と長鎖脂肪酸またはその塩を添加する場合、負帯電性シリカ微粒子（小粒径シリカ）を先に、あるいは酸化チタン微粒子と同時に添加し、ついで、攪拌翼の回転数を大きくして添加時のシェアを高めて長鎖脂肪酸またはその塩でなる粒子を外添して得られたトナーＩ〜Ｋ（実施例９〜１１）は、いずれもトナーの個数と総和帯電量との相関係数が０．９９以上であり、イレギュラートナーの発生率も低くなる。すなわち、トナー１個毎の帯電量が安定し、トナー全体の帯電も均一となることがわかる。
【０１７０】
他方、酸化チタン微粒子添加後にステアリン酸マグネシウムを添加せず、さらに回転数を上げて処理したトナーｉ（比較例９）は、酸化チタンの遊離率が極端に高かった。このトナーｉと実施例７のトナーＧとを比較すると、ステアリン酸マグネシウムを、最後に高いシェアで添加することにより、酸化チタン微粒子が保持されて帯電の均一性を高めるとともに、イレギュラートナーの発生が抑制されることが明かとなった。
【０１７１】
また、酸化チタン微粒子および長鎖脂肪酸またはその塩を逐次添加するが添加時のシェアを同一にした場合（比較例１０）、あるいは酸化チタン微粒子と長鎖脂肪酸またはその塩とを同時に（すなわち同じシェアで）添加した場合（比較例１１）は、実施例の各トナーに比べて相関係数が若干低くなり、イレギュラートナーの発生率も高くなる。このことは、酸化チタン微粒子を添加し、次に高いシェアで長鎖脂肪酸またはその塩の添加を行うことが好ましいことを示唆している。
【０１７２】
さらに、最初に酸化チタン微粒子を高いシェアで添加し、ついで、酸化チタン微粒子の添加時よりも低いシェアで長鎖脂肪酸またはその塩を添加することにより得られたトナーｌ（比較例１２）は、相関係数が０．９３と低く、イレギュラートナーの発生率も高いことがわかった。
【０１７３】
（IV）負帯電性シリカ微粒子、正帯電性シリカ微粒子および長鎖脂肪酸またはその塩でなる粒子と、さらに必要に応じて二酸化チタン微粒子を外添したトナー
（実施例１２）
上記調製したトナー母粒子１００質量部をヘンシェルミキサーＦＭ２０Ｂに投入し、これに、疎水性負帯電性シリカ（ＲＸ２００）を１質量部添加して、３０００ｒｐｍ、２分の処理を行った。次に、この処理物にステアリン酸マグネシウムを０．２質量部および疎水性正帯電性シリカ（ＮＡ５０Ｈ）を０．５質量部投入し、４０００ｒｐｍ、２分の処理（２段処理）を行い、トナーＬを得た。なお、このときの混合機の回転翼と混合機壁との間隔（以下、単にギャップという）は、どちらの処理の場合も５ｍｍであった。トナーＬの製造条件を表８に示す。
【０１７４】
（比較例１３）
トナー母粒子１００質量部をヘンシェルミキサーＦＭ２０Ｂに投入し、これに疎水性負帯電性シリカＲＸ２００（日本アエロジル製）を１質量部投入し、３０００ｒｐｍ、２分の処理を行い、トナーｍを得た。トナーｍの製造条件を表８に示す。
【０１７５】
（実施例１３〜１５、比較例１４〜１６）
以下、表８に記載のトナーの製造条件に従って、実施例１３〜１５のトナーＭ〜Ｏ、比較例１４〜１６のトナー（トナーｎ〜ｐ）を製造した。
【０１７６】
【表８】
2005115140.tif 000013
【０１７７】
実施例のトナーＬ〜Ｏ、および比較例のトナーｍ〜ｐについて評価を行った。結果を図４および表９に示す。図４はトナーＬについての相関関係を示す図である。表９には、実施例のトナーＧ〜Ｋ並びに比較例のトナーｉ〜ｌについて、図４に示すようなプロット（トナーＬ以外は図示せず）から求めた相関係数と、イレギュラートナーの発生率を示す。
【０１７８】
【表９】
2005115140.tif 000014
【０１７９】
表９の結果から、負帯電性シリカ微粒子のみを添加した比較例１３のトナーｍと、これにシェアを高めて、長鎖脂肪酸またはその塩でなる粒子および正帯電性シリカ微粒子を添加した実施例１２のトナーＬとを比較すると、明かにトナーＬの方が、相関係数ｒが高く、イレギュラートナーの発生率も低いことがわかる。このことから、最後に、長鎖脂肪酸またはその塩でなる粒子および正帯電性シリカ微粒子を添加することにより、帯電が均一となり、負帯電性シリカ微粒子が強固に結着されていること、すなわち、結着剤としての効果が発揮されていることがわかる。
【０１８０】
また、実施例１４および１５のトナー（トナーＮおよびＯ）と比較例１４のトナーｎとを比較すると、最後に、長鎖脂肪酸またはその塩でなる粒子および正帯電性シリカ微粒子を、外添時のシェアを高めて添加することにより、相関係数ｒが高くなり、イレギュラートナーの発生率も低下する。さらに、トナーＮおよびＯは、外添剤と長鎖脂肪酸またはその塩でなる粒子とを同時に外添した比較例１５のトナーｏと比べても、相関係数ｒが高くなり、イレギュラートナーの発生率も低下している。これらのことから、多段処理とし、最後にシェアを高めて長鎖脂肪酸またはその塩でなる粒子および正帯電性シリカ微粒子を添加することにより、帯電の均一性、結着剤としての効果が発揮されることがわかる。
【０１８１】
さらに、実施例１２〜１５のトナーＬ〜Ｏ、および比較例１４のトナーｎとを比較すると、小粒子径の負帯電性シリカ微粒子−大粒子径の負帯電性シリカ微粒子−酸化チタン微粒子をこの順で添加し、最後に長鎖脂肪酸またはその塩でなる粒子および正帯電性シリカ微粒子をこれらの外添剤よりも高いシェアで添加する多段処理により得られるトナーＮおよびＤが、最も相関係数ｒが高くなり、イレギュラートナーの発生率も極めて低くなる点で最も優れていた。すなわち、本発明の多段処理を行うことにより、トナー１個毎の帯電量が安定し、トナー全体の帯電も均一となることがわかる。
【０１８２】
さらに、負帯電性シリカ微粒子および酸化チタン微粒子を、実施例１２〜１５よりも高いシェアで外添し、最後に、これらの外添剤を添加する時のシェアより低いシェアで長鎖脂肪酸またはその塩でなる粒子および正帯電性シリカ微粒子を外添した場合（比較例１６）、相関係数ｒも低く、イレギュラートナーの発生率も比較的高かった。これらのことから、外添剤の添加に際して多段処理を行い、最後に、これらの外添剤を添加する時のシェアより高いシェアで、長鎖脂肪酸またはその塩でなる粒子および正帯電性シリカ微粒子を外添する本発明の方法、およびそれによって得られるトナーが優れていることがわかる。
【０１８３】
（Ｖ）負帯電性シリカ微粒子、正帯電性シリカ微粒子、二酸化チタン微粒子、および長鎖脂肪酸またはその塩でなる粒子を外添したトナー
（実施例１６）
上記調製したトナー母粒子１００質量部をヘンシェルミキサーＦＭ２０Ｂに投入し、これに、疎水性負帯電性シリカ（ＲＸ２００）および疎水性負帯電性シリカ（ＲＸ５０）をそれぞれ１質量部添加して、３０００ｒｐｍ、２分の処理を行った。次に、この処理物に疎水性酸化チタンＳＴＴ３０Ｓ（チタン工業（株）製）を添加して、３０００ｒｐｍ、２分の処理を行った。得られた処理物に疎水性正帯電性シリカ（ＮＡ５０Ｈ）を０．５質量部投入し、３０００ｒｐｍ、２分の処理を行い、最後にステアリン酸マグネシウムを０．２質量部投入し、４０００ｒｐｍ、２分の処理（４段処理）を行い、トナーＰを得た。なお、このときの混合機の回転翼と混合機壁との間隔（以下、単にギャップという）は、どの処理の場合も５ｍｍであった。トナーＰの製造条件を表１０に示す。
【０１８４】
（比較例１７）
第４番目のステアリン酸マグネシウムの添加をその他の外添剤の添加と同じ１０００ｒｐｍ、２分とした以外は、実施例１６と同様にして、トナーｑを得た。トナーｑの製造条件を表１０に示す。
【０１８５】
（実施例１７〜１９、比較例１８）
以下、表１０に記載のトナー製造条件に従って、実施例１７〜１９のトナーＱ〜Ｓ、比較例１８のトナー（トナーｒ）を製造した。
【０１８６】
【表１０】
2005115140.tif 000015
【０１８７】
実施例のトナーＰ〜Ｓ、および比較例のトナーｑ〜ｒについて評価を行った。結果を図５および表１１に示す。図５はトナーＰについての相関関係を示す図である。表１１には、実施例のトナーＰ〜Ｓ並びに比較例のトナーｑ〜ｒについて、図５に示すようなプロット（トナーＰ以外は図示せず）から求めた相関係数ｒ、イレギュラートナーの発生率、シリカおよびチタンのそれぞれの遊離率を示す。また、実施例１６のトナーＰと比較例１７および比較例１８のトナーｒについては、３０００枚印字の耐久試験を行い、耐久試験後の帯電量の均一性を表す相関係数ｒを求めた。
【０１８８】
【表１１】
2005115140.tif 000016
【０１８９】
長鎖脂肪酸またはその塩でなる粒子の添加時のシェアを回転数によって高めた実施例１６のトナーＰ、混合壁と回転翼とのギャップを小さくしてシェアを高めた実施例１９のトナーＳ、長鎖脂肪酸またはその塩でなる粒子の添加時のシェアを弱くした比較例１７のトナーｑ、および長鎖脂肪酸またはその塩でなる粒子の添加時のシェアを他の外添剤と同一にした比較例１８のトナーｒを比較すると、実施例のトナーＰおよびトナーＳは帯電の均一性に優れ、イレギュラートナーである正帯電性トナーの比率も少なく、シリカおよびチタンの遊離率も、比較例のトナーｑおよびトナーｒよりも小さいことがわかる（表１１参照）。この結果から、最後に、長鎖脂肪酸またはその塩でなる粒子を高いシェアで添加することにより帯電が均一となり、負帯電性シリカ微粒子が強固に結着されていること、すなわち、結着剤としての効果が発揮されていることがわかる。
【０１９０】
また、耐久試験後の相関係数ｒも実施例１６のトナーＰはほとんど変化がないのに対し、比較例１７のトナーｑは相関係数ｒが大きく低下していた。このことから、最後に、長鎖脂肪酸またはその塩でなる粒子を高いシェアで添加することにより、負または正帯電性シリカ微粒子および酸化チタンが強くトナー母粒子に付着し、耐久試験後も帯電の均一性が維持されることがわかり、最後に、長鎖脂肪酸またはその塩でなる粒子を高いシェアで添加することの効果がより一層明確となった。
【０１９１】
さらに、実施例１７のトナーＱおよび実施例１８のトナーＲからもわかるように、長鎖脂肪酸またはその塩でなる粒子とともに、酸化チタン微粒子および／または正帯電性シリカ微粒子を、シェアを高めて添加することにより、負帯電性シリカ微粒子、酸化チタン微粒子、正帯電性シリカ微粒子などの外添剤が強固に付着することが明かとなった。
【産業上の利用可能性】
【０１９２】
外添剤を多段処理にて添加し、最後の段階でシェアを高めて長鎖脂肪酸またはその塩を外添して得られる本発明のトナーは、トナー１個毎の帯電量が安定し、トナー全体の帯電も均一となり、また、繰り返し使用においても、帯電安定性が維持されるうえ、イレギュラートナーの発生率も低いことから、安定した画像を提供し得る。従って、本発明のトナーは、電子写真用のトナーとして、広く用いられる。
【図面の簡単な説明】
【０１９３】
【図１】本発明のトナーＡを帯電させたときのトナー個数と総和帯電量との関係を示す図である。
【図２】本発明のトナーＣを帯電させたときのトナー個数と総和帯電量との関係を示す図である。
【図３】本発明のトナーＧを帯電させたときのトナー個数と総和帯電量との関係を示す図である。
【図４】本発明のトナーＬを帯電させたときのトナー個数と総和帯電量との関係を示す図である。
【図５】本発明のトナーＱを帯電させたときのトナー個数と総和帯電量との関係を示す図である。
【図１】
2005115140.tif 000017
【図２】
2005115140.tif 000018
【図３】
2005115140.tif 000019
【図４】
2005115140.tif 000020
【図５】
2005115140.tif 000021